(57)【要約】  組成物は、ａ）エチレンから誘導される単位、およびエチレン系コポリマーの総重量に基づいて、０重量％超〜３．５重量％以下の少なくとも１つの極性コモノマーから誘導される単位を含む、少なくとも１つのエチレン系コポリマーと、ｂ）少なくとも１つの酸化防止剤と、ｃ）有機過酸化物と、ｄ）任意選択に、少なくとも１つの助剤と、（ｅ）任意選択に、少なくとも１つの水トリー抑制剤または電気トリー抑制剤とを含む。組成物は、組成物の総重量に基づいて、０重量％〜１重量％未満のエチレン系コポリマー以外のオレフィン系コポリマーを含む。組成物は、１２０℃の温度および６ｋＶ／ｍｍの電気応力で、０％〜０．１％以下の散逸率を有する。組成物は、ケーブル中の絶縁層としての使用に好適である。【特許請求の範囲】
【請求項１】
組成物であって、
ａ）エチレンから誘導される単位およびエチレン系コポリマーの総重量に基づいて、０重量％超〜３．５重量％以下の少なくとも１つの極性コモノマーから誘導される単位を含む少なくとも１つのエチレン系コポリマーと、
ｂ）少なくとも１つの酸化防止剤と、
ｃ）有機過酸化物と、
ｄ）任意選択に、少なくとも１つの助剤と、
ｅ）任意選択に、少なくとも１つのトリー抑制剤と、を含み、
前記組成物が、前記組成物の総重量に基づいて、０重量％〜１重量％未満の前記エチレン系コポリマー以外のオレフィン系コポリマーを含む、組成物。
【請求項２】
前記組成物が、本質的に、
ａ）前記エチレン系コポリマーと、
ｂ）前記少なくとも１つの酸化防止剤と、
ｃ）前記有機過酸化物と、
ｄ）任意選択に、前記少なくとも１つの助剤と、
ｅ）任意選択に、前記少なくとも１つのトリー抑制剤と、からなる、請求項１に記載の組成物。
【請求項３】
前記エチレン系コポリマーが、エチレンと前記少なくとも１つの極性コモノマーとのバイポリマーである、請求項１または２に記載の組成物。
【請求項４】
前記少なくとも１つの極性コモノマーが、（Ｃ１−Ｃ４）アルキルアクリレート、酢酸ビニル、アミノアクリレート、およびそれらの任意の２つ以上の組み合わせからなる群から選択される、請求項１〜３のいずれかに記載の組成物。
【請求項５】
前記少なくとも１つの酸化防止剤が、チオエーテル、チオエステル、ＤＳＴＤＰ、４，４’−チオビス（２−ｔ−ブチル−５−メチルペノール）、テトラキス［メチレン（３，５−ジ−ｔｅｒｔ−ブチル−４−ヒドロキシヒドロシンナメート）］メタン、および１，３，５−トリス（４−ｔｅｒｔ−ブチル−３−ヒドロキシ−２，６−ジメチルベンジル）−１，３，５−トリアジン−２，４，６−トリオンからなる群から選択される、請求項１〜４のいずれかに記載の組成物。
【請求項６】
前記エチレン系コポリマーが、架橋されている、請求項１〜５のいずれかに記載の組成物。
【請求項７】
１２０℃の温度および２３ｋＶ／ｍｍの電気応力において、０％〜０．１００％以下の散逸率を特徴とする、請求項６に記載の組成物。
【請求項８】
請求項１〜７のいずれかに記載の組成物を含む絶縁層を含む、ケーブル。
【請求項９】
ケーブルであって、
導体と、
前記導体の少なくとも一部を覆う絶縁層と、を含み、前記絶縁層が、ａ）エチレンから誘導される単位と、および前記エチレン系コポリマーの総重量に基づいて、０重量％超〜３．５重量％以下の少なくとも１つの極性コモノマーから誘導される単位と、を含む少なくとも１つのエチレン系コポリマーと、ｂ）少なくとも１つの酸化防止剤と、ｃ）前記組成物の総重量に基づいて、０重量％〜１重量％未満の前記エチレン系コポリマー以外のオレフィン系コポリマーを含む有機過酸化物と、を含む、ケーブル。
【請求項１０】
電気を導電する方法であって、請求項８または９に記載のケーブルにわたって２ｋＶ〜２２０ｋＶ超の電圧を印加することを含む、方法。
【発明の詳細な説明】
【背景技術】
【０００１】
中電圧（ＭＶ）、高電圧（ＨＶ）、および超高電圧（ＥＨＶ）ケーブル（例えば、電源ケーブル）用の架橋ポリエチレン（ＸＬＰＥ）絶縁は、複雑で厳しい一連の技術要件を満たさなければならない。そのような要件を満たすためには、ポリエチレン（ＰＥ）系樹脂に多数の添加剤を配合する必要がある。ほとんどの添加剤は、ＰＥよりも極性が高いため、ＰＥへの溶解度が制限されており、すなわち、ＰＥは、添加剤受容性が低い。結果として、添加剤は、貯蔵中に絶縁化合物から発汗するかまたは滲出することがある。この発汗または滲出は、ペレットの粘着性、ペレットの搬送の困難さ、押出機スクリューの滑り、結晶性汚染物、経時的な蓄積、およびプロセス装置上で添加剤がランダムに飛び散ることなどの製造および材料取扱いの様々な課題をもたらす。
【０００２】
極性コモノマーを含有するＰＥの使用は、そのような添加剤の溶解度を増加させるのを助け得るが、低レベルの極性コモノマーの存在であっても材料の散逸率を増加させる。散逸率は、電気損失を表すので、散逸率の増加は、望ましくない。ケーブル製造業者および公益事業者は、可能な限り低い散逸率（例えば、低い電気損失）を有する絶縁材料を得ることを望んでいる。
【０００３】
添加剤受容性のバランスが改善された、すなわち、添加剤、特に極性添加剤を受容する能力が改善され、発汗または滲出することなく添加剤を保持する、ＭＶ、ＨＶ、およびＥＨＶケーブルに使用するためのＰＥ組成物および低散逸率が必要である。
【発明の概要】
【０００４】
本開示は、ａ）エチレンから誘導される単位およびエチレン系コポリマーの総重量に基づいて、０重量％超〜３．５重量％以下の少なくとも１つの極性コモノマーから誘導される単位を含む少なくとも１つのエチレン系コポリマーと、ｂ）少なくとも１つの酸化防止剤と、ｃ）有機過酸化物と、ｄ）任意選択に、少なくとも１つの助剤と、ｅ）任意選択に、組成物が、組成物の総重量に基づいて０重量％〜１重量％未満の少なくとも１つのエチレン系コポリマー以外のオレフィン系ポリマーを含む、少なくとも１つのトリー抑制剤とを含む組成物を提供する。
【０００５】
定義
本明細書に開示されている数値範囲は、下限値および上限値を含む下限値から上限値の全ての値を含む。明示的な値（例えば、１もしくは２、または３〜５、または６、または７）を含む範囲については、任意の２つの明示的な値の間の任意の部分範囲が含まれる（例えば、１〜２、２〜６、５〜７、３〜７、５〜６など）。
【０００６】
元素周期表への参照は、ＣＲＣ  Ｐｒｅｓｓ，Ｉｎｃ．，１９９０−１９９１によって出版されたものへの参照である。この周期表における元素の族への参照は、族の番号付けの新しい表記法による。
【０００７】
相反する記載がない限り、文脈から暗示的でない限り、または当該技術分野で慣習的でない限り、すべての部およびパーセントは重量に基づき、すべての試験方法は本開示の出願日時点で最新のものである。
【０００８】
米国特許慣行の目的のため、いかなる参照される特許、特許出願、または刊行物の内容も、特に定義の開示（本開示に具体的に提供されるいかなる定義とも矛盾しない程度において）および当該技術分野の一般知識に関して、それらの全体が参照により組み込まれる（またはその米国版に相当するものが、参照により同様に組み込まれる）。
【０００９】
本明細書で使用される場合、「組成物」という用語は、組成物を含む材料の混合物、ならびに組成物の材料から形成される反応生成物および分解生成物を含む。
【００１０】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成要素、ステップ、または手順の存在を、それらが具体的に開示されているか否かにかかわらず除外することを意図するものではない。いかなる疑いも避けるために、「含む（ｃｏｍｐｒｉｓｉｎｇ）」という用語を使用して特許請求される全ての組成物は、相反する記述がない限り、ポリマー性かまたはポリマー性ではないかにかかわらず、あらゆる追加の添加剤、補助剤、または化合物を含んでもよい。対照的に、「本質的に〜からなる」という用語は、操作性に必須ではないものを除いて、あらゆる後続の記載の範囲から、いずれの他の構成要素、ステップ、または手順も除外する。「からなる」という用語は、具体的に列挙されていない任意の構成要素、ステップ、または手順を除外する。「または」という用語は、別途記載がない限り、列挙された構成要素を、個々に、および任意の組み合わせで指す。単数形の使用には、複数形の使用が含まれ、逆の場合も同じである。
【００１１】
「エチレン系コポリマー」という用語は、コポリマーの総重量に基づいて過半重量の重合エチレンと、少なくとも１つのコモノマーとを含むコポリマーを指す。
【００１２】
「超高圧ケーブル」という用語は、ケーブルを損傷することなく２２０ｋＶ以上の電圧を印加することを意図したケーブルを指す。
【００１３】
「高電圧ケーブル」という用語は、ケーブルを損傷することなく７０ｋＶ〜２２０ｋＶ未満の電圧を印加することを意図したケーブルを指す。
【００１４】
「中電圧ケーブル」という用語は、ケーブルを損傷することなく２ｋＶ〜７０ｋＶ未満の電圧を印加することを意図したケーブルを指す。
【００１５】
「オレフィン系ポリマー」という用語は、ポリマーの総重量に基づいて、大部分の重量パーセントの重合オレフィンを含むポリマーを指し、任意選択に、少なくとも１つのコモノマーを含有してもよい。オレフィンは、１つ以上の二重結合を有する不飽和の脂肪族または脂環式の置換または非置換の炭化水素を含む。オレフィン系ポリマーの非限定的な例としては、オレフィンのホモポリマー（例えば、ポリプロピレン、ポリエチレンなど）およびオレフィンと少なくとも１つのコモノマーとのコポリマー（例えば、プロピレン系コポリマー、エチレン系コポリマーなど）が挙げられる。
【００１６】
本明細書で使用される場合、「ポリマー」という用語は、同じ種類であるかまたは異なる種類であるかにかかわらずモノマーを重合することによって調製されたポリマー化合物を指す。したがって、ポリマーという総称は、ホモポリマーという用語（微量の不純物がポリマー構造に組み込まれ得るという理解の下に、１種類のみのモノマーから調製されるポリマーを指すために用いられる）、および本明細書において以下に定義されるようなコポリマーという用語を包含する。微量の不純物、例えば、触媒残渣が、ポリマー中および／またはポリマー内に組み込まれ得る。本明細書で使用される場合、「コポリマー」という用語は、少なくとも２つの異なる種類のモノマーの重合によって調製されるポリマーを指す。したがって、コポリマーという総称は、バイポリマー（２つの異なる種類のモノマーから調製されるポリマーを指すために用いられる）、および３つ以上の異なる種類のモノマーから調製されるポリマーを含む。
【００１７】
試験方法
密度：ＡＳＭＴ  Ｄ７９２に従って測定し、結果を１立方センチメートル当たりのグラム数（ｇ／ｃｃまたはｇ／ｃｍ３）で報告した。
【００１８】
散逸率：散逸率（ＤＦ）は、有効同相電力対無効逆相電力の比である。これは、誘電体の充電および放電におけるヒステリシスの尺度である。ＤＦは、有効電力から無効電力への変換の尺度であり、選択またはイオン流による熱として、および双極子回転によって示される。散逸率は、以下に記載されるように測定され、他に言及されない限り、パーセントで報告される。報告されたＤＦのパーセントが低いほど、ポリマーの誘電（すなわち、絶縁）特性は、良好である。
【００１９】
ＤＦを測定するために、１０００ｐＦの標準コンデンサを備えたＳｏｋｅｎ（Ｍｏｄｅｌ  ＤＡＣ−ＰＳＣ−ＵＡ）精密自動シェーリングブリッジを使用して、散逸率の値を測定する。ブリッジ上の所望の周波数は、６０Ｈｚである。タンデルタ分解能は、１０−６（０．０００１％）に選択される。試験電圧を１ｋＶ〜８ｋＶまで段階的に増加させ、続いて８ｋＶ〜１ｋＶまで段階的に減少させ、最後に１ｋＶ〜８ｋＶまでの２回目の段階的な増加の間、全てのプラーク試料を１ｋＶ毎に測定する。いくつかのコンディショニング効果が最初の段階的な増加とその後の測定との間にヒステリシスを引き起こす可能性があるので、２回目の段階的な増加の間のデータのみが試験片の散逸率を特徴付けるために使用される。全ての試験片のプラーク厚さは、０．３ｍｍ〜０．４ｍｍ（１２ミル〜１５ミル）の範囲内である。
【００２０】
メルトインデックス：ＡＳＴＭ  Ｄ１２３８、条件１９０℃／２．１６キログラム（ｋｇ）重量に従って測定し、結果を１０分当たりのグラム数（ｇ／１０分）で報告した。
【００２１】
重量パーセント（ｗｔ％）極性コモノマー：酢酸ビニルが、その反応性レベルが高いためにほぼ完全に組み込まれると仮定して、反応器に添加されるコモノマーの量に基づく実験組成物（本発明および比較例）のコモノマー含有量。次いで、コモノマー含有量を１３Ｃ  ＮＭＲ分光法および／またはフーリエ変換赤外分光法（ＦＴＩＲ）によって確認する。
【００２２】
１３Ｃ  ＮＭＲ分光法は、コモノマーのポリマーへの組み込みを測定するためのある数の技法のうちの１つである。エチレン／α−オレフィンコポリマーのコモノマー含有量を決定するためのこの技術の例は、Ｊａｍｅｓ  Ｃ．Ｒａｎｄａｌｌ、Ａ  Ｒｅｖｉｅｗ  ｏｆ  Ｈｉｇｈ  Ｒｅｓｏｌｕｔｉｏｎ  Ｌｉｑｕｉｄ  １３Ｃａｒｂｏｎ  Ｎｕｃｌｅａｒ  Ｍａｇｎｅｔｉｃ  Ｒｅｓｏｎａｎｃｅ  Ｃｈａｒａｃｔｅｒｉｚａｔｉｏｎｓ  ｏｆ  Ｅｔｈｙｌｅｎｅ−Ｂａｓｅｄ  Ｐｏｌｙｍｅｒｓ，Ｃ２９，Ｊ．Ｍａｃｒｏｍｏｌｅｃｕｌａｒ  Ｓｃｉｅｎｃｅ，Ｐｏｌｙｍｅｒ  Ｒｅｖｓ．２０１，２０１−３１７（１９８９）に記載されている。オレフィン系コポリマーのコモノマー含有量を決定するための基本手順は、試料中の異なる炭素に対応するピークの強度が試料中の寄与する核の総数に正比例する条件下で、１３Ｃ  ＮＭＲスペクトルを得ることを伴う。この比例関係を確実にするための方法は、パルス後の緩和のための十分な時間の許容、ゲートデカップリング技法、緩和剤の使用などを伴う。ピークまたはピーク群の相対強度は、実際にはそのコンピュータによる積分から得られる。スペクトルを得てピークを積分した後、コモノマーに関連するピークが割り当てられる。この割り当ては、既知のスペクトルもしくは文献の参照、またはモデル化合物の合成および分析、または等方的に標識されたコモノマーの使用によって行うことができる。コモノマーのモル％は、例えば、Ｒａｎｄａｌｌに記載されているように、インターポリマー中の全モノマーのモル数に対応する積分に対する、コモノマーのモル数に対応する積分の比により決定することができる。
【００２３】
一方のコポリマー中のコモノマー組成を決定するためにＮＭＲが利用されると、重要な官能基の吸光度は、その濃度にほぼ比例するので、ＦＴＩＲを使用して他方のコポリマー中のコモノマー組成を決定することができる。
【発明を実施するための形態】
【００２４】
一実施形態では、本開示は、ａ）エチレンから誘導される単位およびコポリマーの総重量に基づいて、０重量％超〜３．５重量％以下の少なくとも１つの極性コモノマーから誘導される単位を含む少なくとも１つのエチレン系コポリマーと、ｂ）少なくとも１つの酸化防止剤と、ｃ）有機過酸化物と、ｄ）任意選択に、少なくとも１つの助剤と、ｅ）任意選択に、組成物が、組成物の総重量に基づいて０重量％〜１重量％未満の少なくとも１つのエチレン系コポリマー以外のオレフィン系ポリマーを含む、少なくとも１つのトリー抑制剤とを含む組成物を提供する。
【００２５】
エチレン系コポリマー
組成物は、エチレンから誘導される単位およびエチレン系コポリマーの総重量に基づいて、０重量％超〜３．５重量％以下の少なくとも１つの極性コモノマーから誘導される単位を含む少なくとも１つのエチレン系コポリマーを含む。一実施形態では、本組成物は、本質的にエチレンから誘導される単位およびエチレン系コポリマーの総重量に基づいて、０重量％超〜３．５重量％以下の少なくとも１つの極性コモノマーから誘導される単位からなる少なくとも１つのエチレン系コポリマーを含む。
【００２６】
好適な極性コモノマーの非限定的な例としては、ヒドロキシル基、アルコキシ基、カルボニル基、カルボキシル基、エステル基、アミン基、およびアミド基を含有する化合物が挙げられる。好ましくは、カルボキシル基および／またはエステル基を含有する化合物が使用され、より好ましくは、化合物は、アクリレートおよびアセテートの群から選択される。一実施形態では、少なくとも１つの極性コモノマーは、アルキルアクリレート、アルキルメタクリレート、アクリル酸、メタクリル酸、酢酸ビニル、アミノアクリレート（例えば、２−（ジエチルアミノ）エチルメタクリレート、２−（ジメチルアミノ）エチルメタクリレート、２−（ｔ−ブチルアミノ）エチルメタクリレート）、およびそれらの任意の２つ以上の組み合わせから選択される。より詳細には、少なくとも１つの極性コモノマーは、（Ｃ１−Ｃ６）アルキルアクリレート、（Ｃ１−Ｃ６）アルキルメタクリレート、アクリル酸、メタクリル酸、酢酸ビニル、アミノアクリレート、および任意の２つ以上の組み合わせから選択される。なおさらに、少なくとも１つの極性コモノマーは、アルキルアクリレート（好ましくは（Ｃ１−Ｃ６）アルキルアクリレート）、酢酸ビニル、アミノアクリレート、およびそれらの任意の２つ以上の組み合わせから選択される。
【００２７】
一実施形態では、少なくとも１つの極性コモノマーは、メチル、エチル、プロピル、またはブチルアクリレートなどの（Ｃ１−Ｃ４）アルキルアクリレート、酢酸ビニル、アミノアクリレート、およびそれらの任意の２つ以上の組み合わせから選択される。さらなる一実施形態では、少なくとも１つの極性コモノマーは、アルキルアクリレート（（Ｃ１−Ｃ６）アルキルアクリレート、またはさらに（Ｃ１−Ｃ４）アルキルアクリレートなど）および酢酸ビニルから選択される。
【００２８】
一実施形態では、エチレン系コポリマーは、エチレン／アルキルアクリレートコポリマー（エチレン／メチルアクリレートコポリマー、エチレン／エチルアクリレートコポリマー、およびエチレン／ブチルアクリレートコポリマーなど）またはエチレン／酢酸ビニルコポリマーである。
【００２９】
一実施形態では、エチレン系コポリマーは、エチレンと１つの極性コモノマーとのバイポリマーである。好適なエチレン系バイオポリマーの非限定的な例としては、エチレン／メチルアクリレートバイオポリマー、エチレン／エチルアクリレートバイポリマー、エチレン／ブチルアクリレートバイオポリマー、およびエチレン／酢酸ビニルバイオポリマーが挙げられる。
【００３０】
エチレンから誘導される単位およびコポリマーの総重量に基づいて、０重量％超〜３．５重量％以下、または少なくとも１つの極性コモノマーを妥協するエチレン系コポリマーは、２つ以上の異なるコモノマータイプを含み得る。例えば、エチレン系コポリマーは、総極性コモノマー含有量がコポリマーの総重量に基づいて、３．５重量％を超えないという条件で、２つ以上の異なる極性コモノマーから誘導される単位を含み得る。別の実施形態では、エチレン系コポリマーは、エチレンから誘導される単位、コポリマーの総重量に基づいて、０重量％超〜３．５重量％以下の少なくとも１つの極性コモノマーから誘導される単位、および１つ以上の非極性コモノマーから誘導される単位を含み得る。
【００３１】
少なくとも１つの極性コモノマーは、インターポリマーの総重量に基づいて、０重量％超、または０．００１重量％以上、または０．００５重量％、または０．０１重量％、または０．０５重量％、または０．１重量％〜０．２重量％以下、または０．３重量％、または０．４重量％、または０．５重量％、または０．６重量％、または０．８重量％、または１．０重量％、または１．２重量％、または１．４重量％、または１．６重量％、または１．８重量％、または２．０重量％、または２．２重量％、または２．４重量％、または２．６重量％、または２．８重量％、または３．０重量％、または３．２重量％、または３．５重量％の量でエチレン系ポリマー中に存在する。一実施形態では、少なくとも１つの極性コモノマーは、０ｗｔ％超、または０．２５重量％、または０．５重量％、または０．７５重量％、または１．０重量％、または１．２５重量％〜１．５重量％、または１．７５重量％、または２．０重量％、または２．２５重量％、または２．５重量％、または２．７５重量％、または３．０重量％、または３．２５重量％の量でエチレン系コポリマー中に存在する。さらなる一実施形態では、少なくとも１つの極性コモノマーは、０．０１重量％、または０．０５重量％、または０．１重量％、または０．５重量％〜０．７５重量％、または１．０重量％、または１．２５重量％、または１．５重量％、または１．７５重量％の量でエチレン系コポリマー中に存在する。
【００３２】
エチレン系コポリマーは、０．１ｇ／１０分（ｇ／１０分）以上、または０．５ｇ／１０分〜１０ｇ／１０分以下、または２５ｇ／１０分、または１００ｇ／１０分、または２００ｇ／１０分のメルトインデックス（ＭＩ）を有する。一実施形態では、エチレン系コポリマーは、１．０ｇ／１０分、または１．２５ｇ／１０分、または１．５ｇ／１０分、１．７５ｇ／１０分、または２．０ｇ／１０分、または２．２５ｇ／１０分、または２．５ｇ／１０分〜２．７５ｇ／１０分、または３．０ｇ／１０分、または３．２５ｇ／１０分、または３．５ｇ／１０分、３．７５ｇ／１０分、または４．０ｇ／１０分のメルトインデックス（ＭＩ）を有する。
【００３３】
エチレン系コポリマーは、０．９１０ｇ／ｃｃ、または０．９２５ｇ／ｃｃ〜０．９３５ｇ／ｃｃ、または０．９４０ｇ／ｃｃの密度を有する。
【００３４】
エチレン系コポリマーは、管状反応器またはオートクレーブ反応器中で作製される。一実施形態では、エチレン系コポリマーは、所望レベルのコモノマー分布を達成するために、オートクレーブ反応器中で作製される。エチレン系コポリマーは、多峰性であってもなくてもよいが、エチレン系コポリマーは、単峰性であることが好ましい。
【００３５】
一実施形態では、エチレンから誘導される単位および０重量％超〜３．５重量％以下の少なくとも１つの極性コモノマーを含むエチレン系コポリマーは、以下の特性のうちの１つ、いくつか、または全てを含む：
（ｉ）０．１重量％、もしくは０．１５重量％、もしくは０．１重量％、もしくは０．５重量％〜０．７５重量％、もしくは１．０重量％、もしくは１．２５重量％、もしくは１．５重量％、もしくは１．７５重量％の極性コモノマー含有量、および／または
（ｉｉ）１．０ｇ／１０分、もしくは１．２５ｇ／１０分、もしくは１．５ｇ／１０分、１．７５ｇ／１０分、もしくは２．０ｇ／１０分、もしくは２．２５ｇ／１０分、もしくは２．５ｇ／１０分〜２．７５ｇ／１０分、もしくは３．０ｇ／１０分、もしくは３．２５ｇ／１０分、もしくは３．５ｇ／１０分、もしくは３．７５ｇ／１０分、もしくは４．０ｇ／１０分のメルトインデックス（ＭＩ）、および／または
（ｉｉｉ）０．９１０ｇ／ｃｃ、もしくは０．９２５ｇ／ｃｃ〜０．９３５ｇ／ｃｃ、もしくは０．９４０ｇ／ｃｃの密度。
【００３６】
一実施形態では、エチレン系コポリマーは、特性（ｉ）〜（ｉｉｉ）のうちの少なくとも２つ、または３つ全てを含む。
【００３７】
一実施形態では、エチレン系コポリマーは、エチレンから誘導される単位およびメチルアクリレート、エチルアクリレート、ブチルアクリレート、および酢酸ビニルから誘導される０重量％〜３．５重量％以下の単位を含むエチレン系バイオポリマーであり、以下の特性のうちの１つ、いくつか、または全てを含む：
（ｉ）０．１重量％、もしくは０．１５重量％、もしくは０．１重量％、もしくは０．５重量％〜０．７５重量％、もしくは１．０重量％、もしくは１．２５重量％、もしくは１．５重量％、もしくは１．７５重量％の極性コモノマー含有量、および／または
（ｉｉ）１．０ｇ／１０分、もしくは１．２５ｇ／１０分、もしくは１．５ｇ／１０分、１．７５ｇ／１０分、もしくは２．０ｇ／１０分、もしくは２．２５ｇ／１０分、もしくは２．５ｇ／１０分〜２．７５ｇ／１０分、もしくは３．０ｇ／１０分、もしくは３．２５ｇ／１０分、もしくは３．５ｇ／１０分、もしくは３．７５ｇ／１０分、もしくは４．０ｇ／１０分のメルトインデックス（ＭＩ）、および／または
（ｉｉｉ）０．９１０ｇ／ｃｃ、または０．９２５ｇ／ｃｃ〜０．９３５ｇ／ｃｃ、または０．９４０ｇ／ｃｃの密度。
【００３８】
一実施形態では、エチレン系バイポリマーは、特性（ｉ）〜（ｉｉｉ）のうちの少なくとも２つ、または３つ全てを含む。
【００３９】
一実施形態では、本組成物は、２つ以上のエチレン系コポリマーのブレンドであって、エチレン系コポリマーのそれぞれが、エチレンから誘導される単位およびそれぞれのコポリマーの総重量に基づいて、０重量％超〜３．５重量％の少なくとも１つの極性コモノマーから誘導される単位を含む、ブレンドを含む。例えば、本組成物は、１つ以上のエチレン／アルキルアクリレート（エチレン／メチルアクリレート、エチレン／エチルアクリレート、およびエチレン／ブチルアクリレートなど）のブレンド、または１つ以上のエチレン／アルキルアクリレートとエチレン／酢酸ビニルとのブレンドを含み得る。さらなる一実施形態では、組成物は、エチレン／エチレンアクリレートとエチレン／酢酸ビニルとのブレンドを含む。
【００４０】
組成物は、エチレンから誘導される単位およびそれぞれのコポリマーの総重量に基づいて、０重量％超〜３．５重量％以下の少なくとも１つの極性コモノマーから誘導される単位を含むエチレン系コポリマーまたは２つ以上のエチレン系コポリマーのブレンド以外のいかなるオレフィン系ポリマーも含まない。本明細書で使用される場合、「エチレン系コポリマーまたは２つ以上のエチレン系コポリマーのブレンド以外のオレフィン系ポリマーを含まない」という句は、組成物が、組成物の総重量に基づいて、０重量％〜１重量％以下、または０．５重量％、または０．１重量％、または０．０５重量％、または０．０１重量％のエチレン系コポリマーまたは２つ以上のエチレン系コポリマーのブレンド以外のオレフィン系ポリマーを含むことを意味する。
【００４１】
一実施形態では、組成物は、他の全てのオレフィン系ポリマーを除外した、エチレンから誘導される単位およびコポリマーの総重量に基づいて、０重量％超〜３．５重量％以下の少なくとも１つの極性コモノマーから誘導される単位を含むエチレン系コポリマー、またはそのようなエチレン系コポリマーのブレンドを含む。
【００４２】
エチレンから誘導される単位およびコポリマーの総重量に基づいて、０重量％超〜３．５重量％以下の少なくとも１つの極性コモノマーから誘導される単位を含む少なくとも１つのエチレン系コポリマーは、組成物の総重量に基づいて、５０重量％、または６０重量％、または７０重量％、または８０重量％、または９０重量％〜９５重量％、または９６重量％、または９７重量％、または９８重量％、または９９重量％、または９９．９重量％、または１００重量％未満の量で組成物中に存在する。
【００４３】
一実施形態では、エチレンから誘導される単位および０重量％超〜３．５重量％以下の少なくとも１つの極性コモノマーから誘導される単位を含む少なくとも１つのエチレン系コポリマーは、組成物の総重量に基づいて、９５重量％、または９６重量％、または９７重量％、または９７．５重量％〜９８重量％、または９８．５重量％、または９９重量％、または９９．５重量％、または９９．７重量％、または９９．８重量％、９９．９重量％で組成物中に存在する。
【００４４】
酸化防止剤
組成物は、少なくとも１つの酸化防止剤を含む。酸化防止剤は、ポリマーの加工中に起こり得る酸化を最小限に抑えるために使用することができる化学的化合物の種類またはクラスである。「酸化防止剤」という用語は、ヒドロカルビルを含む酸化防止剤の化学的誘導体も含む。
【００４５】
本開示の実施において使用することができる酸化防止剤としては、ヒンダードまたはセミヒンダードフェノール、芳香族アミン、脂肪族ヒンダードアミン、有機ホスフィットおよびホスホナイト、チオ化合物、ならびにそれらの任意の２つ以上の組み合わせが挙げられるが、これらに限定されない。
【００４６】
好ましい酸化防止剤としては、テトラキス［メチレン（３，５−ジ−ｔｅｒｔ−ブチル−４−ヒドロキシヒドロシンナメート）］メタン、ビス［（β−（３，５−ジｔｅｒｔ−ブチル−４−ヒドロキシベンジル）−メチルカルボキシエチル）］−硫化物、およびチオジエチレンビス（３，５−ジ−ｔｅｒｔ−ブチル−４−ヒドロキシケイ皮酸）などのヒンダードフェノール、トリス（２，４−ジ−ｔｅｒｔ−ブチルフェニル）ホスファイトおよびジ−ｔｅｒｔ−ブチルフェニル−ホスホナイトなどのホスファイトおよびホスホナイト、４，４’−チオビス（２−ｔ−ブチル−５−メチルフェノール）（ＴＭＢ−６）および２，２’−チオビス（４−メチル−６−ｔｅｒｔ−ブチルフェノール）などのチオエーテル、１，３，５−トリス（４−ｔｅｒｔ−ブチル−３−ヒドロキシ−２，６−ジメチルベンジル）−１３，５、−トリアジン−２，４，６−トリオンなどのセミヒンダードフェノール、ジラウリルチオジプロピオネート、ジミリスチルチオジプロピオネート、ジステアリルチオジプロピオネート（ＤＳＴＤＰ）、およびペンタエリスリトールテトラキス（Ｂ−ラウリルチオプロピオネート）などのチオエステル、様々なシロキサン、ならびに重合２，２，４−トリメチル−１，２−ジヒドロキノリン、４，４’−ビス（アルファ，アルファ−ジメチルベンジル）ジフェニルアミン、アルキル化ジフェニルアミン、およびヒンダードアミン系光安定剤などの様々なアミンが挙げられる。追加の例は、Ｐｌａｓｔｉｃ  Ａｄｄｉｔｉｖｅｓ  Ｈａｎｄｂｏｏｋ，Ｇａｃｈｔｅｒら，１９８５に見出すことができる。好ましくは、酸化防止剤は、チオエーテル、チオエステル、４，４’−チオビス（２−ｔ−ブチル−５−メチルフェノール）、ＤＳＴＤＰ、テトラキス［メチレン（３，５−ジ−ｔｅｒｔ−ブチル−４−ヒドロキシヒドロシンナメート）］メタン、または１，３，５−トリス（４−ｔｅｒｔ−ブチル−３−ヒドロキシ−２，６−ジメチルベンジル）−１，３，５−トリアジン−２，４，６−トリオンのうちの１つ以上である。より好ましくは、酸化防止剤は、ＴＭＢ−６、ＤＳＴＤＰ、テトラキス［メチレン（３，５−ジ−ｔｅｒｔ−ブチル−４−ヒドロキシヒドロシンナメート）］メタン、または１，３，５−トリス（４−ｔｅｒｔ−ブチル−３−ヒドロキシ−２，６−ジメチルベンジル）−１，３，５−トリアジン−２，４，６−トリオンのうちの１つ以上である。
【００４７】
組成物は、２つ以上の酸化防止剤を含有することができる。
【００４８】
酸化防止剤は、組成物の総重量に基づいて、０．００１重量％、または０．０１重量％、または０．１重量％、または０．５重量％、または１重量％〜２重量％、または３重量％、または４重量％、または５重量％の量で使用することができる。一実施形態では、酸化防止剤は、組成物の総重量に基づいて、０．００１重量％、または０．００５重量％、または０．０１０重量％、または０．０５０重量％〜０．１００重量％、または０．１５０重量％、または０．２００重量％、または０．２５０重量％の量で存在する。
【００４９】
有機過酸化物
組成物は、有機過酸化物を含む。一実施形態では、有機過酸化物は、１０分の半減期の間１００〜２２０℃の分解温度を有する。例示的な有機過酸化物（以下の括弧内は、℃におけるそれらの分解温度）としては、コハク酸ペルオキシド（１１０）、ベンゾイルペルオキシド（１１０）、ｔ−ブチルペルオキシ−２−エチルヘキサノエート（１１３）、ｐ−クロロベンゾイルペルオキシド（１１５）、ｔ−ブチルペルオキシイソブチレート（１１５）、ｔ−ブチルペルオキシイソプロピルカーボネート（１３５）、ｔ−ブチルペルオキシラウレート（１４０）、２，５−ジメチル−２，５−ジ（ベンゾイルペルオキシ）ヘキサン（１４０）、ｔ−ブチルペルオキシアセテート（１４０）、ジ−ｔ−ブチルジペルオキシフタレート（１４０）、ｔ−ブチルペルオキシマレイン酸（１４０）、シクロヘキサノンペルオキシド（１４５）、ｔ−ブチルペルオキシベンゾエート（１４５）、ジクミルペルオキシド（１５０）、２，５−ジメチル−２，５−ジ（ｔ−ブチル−ペルオキシ）ヘキサン（１５５）、ｔ−ブチルジクミルペルオキシド（１５５）、ジ−ｔ−ブチルペルオキシド（１６０）、α，α’−ビス−ｔ−ブチルペルオキシ−１，４−ジイソプロピルベンゼン（１６０）、および２，５−ジメチル−２，５−ジ（ｔ−ブチル−ペルオキシ）ヘキシン（１７０）が挙げられるが、これらに限定されない。特定の実施形態では、有機過酸化物は、ジクミルペルオキシド、２，５−ジメチル−２，５−ジ（ｔ−ブチル−ペルオキシ）ヘキサン、ｔ−ブチルジクミルペルオキシド、ジ−ｔ−ブチルペルオキシド、２，５−ジメチル−２，５−ジ（ｔ−ブチル−ペルオキシ）−３−ヘキシン、およびα、α’−ビス−ｔ−ブチルペルオキシ−１，４−ジイソプロピルベンゼンのうちの１つ以上である。
【００５０】
過酸化物は、組成物を溶融ブレンドしてペレットに形成した後に液体として組成物に添加することができる。そのような実施形態では、過酸化物は、典型的にはペレット上に噴霧されるが、代替の適用形態は、例えば液浸、はねかけなどを用いることができる。このため、典型的には、ペレットの形態での溶融ブレンド組成物は、典型的にはペレットが指触乾燥状態になるまで、任意選択に１つ以上の添加剤、例えば、硬化助剤、酸化防止剤、スコーチ防止剤、窒素含有塩基などと組み合わせて、過酸化物を含浸させる、例えば浸漬させる。過酸化物および任意の添加剤がペレットに吸収されると、ペレットは、包装するための準備が整う。
【００５１】
他の実施形態では、過酸化物は、溶融濾過の前にポリマーに配合される。
【００５２】
ペレットに適用され、その後ペレットによって吸収される過酸化物の量は、ペレットが典型的には、組成物の総重量に基づいて、０．２重量％、または０．５重量％、または０．８５重量％〜１．９重量％、または２．０重量％、または２．５重量％の過酸化物濃度を有するようにする。一実施形態では、有機過酸化物は、組成物の総重量に基づいて、０．５重量％、または０．７５重量％、または１．０重量％、または１．２５重量％〜１．５重量％、または１．７５重量％、または２．０重量％、または２．２５重量％の量で存在する。
【００５３】
助剤
組成物は、任意選択に、助剤または架橋（硬化）促進剤を含む。助剤は、アリル、ビニル、またはアクリレートなどの少なくとも２つ、好ましくは３つの不飽和基を含有する、エステル、エーテル、ケトン、シアヌレート、イソシアヌレート、ホスフェート、オルトギ酸塩、脂肪族または芳香族エーテルが挙げられるが、これらに限定されず、いずれか１つまたは混合物であり得る。助剤中の炭素原子の数は、９〜４０個以上の範囲内であり得、好ましくは９〜２０個である。
【００５４】
助剤の具体例としては、トリアリルシアヌレート（ＴＡＣ）、トリアリルイソシアヌレート（ＴＡＩＣ）としても知られるトリアリル−１，３，５−トリアジン−２，４，６（１Ｈ，３Ｈ，５Ｈ）−トリオン、ヘキサアリルメラミン、リン酸タリル、オルトギ酸トリアリル、テトラ−アリルオキシ−エタン、トリアリルベンゼン−１，３，５−トリカルボキシレート、ジアリルフタレート、ジメタクリル酸亜鉛、エトキシル化ビスフェノールＡジメタクリレート、Ｃ１４またはＣ１５の平均鎖長を有するメタクリレート末端モノマー、ペンタエリスリトールテトラアクリレート、デペンタエリスリトールペンタアクリレート、ペンタエリスリトールトリアクリレート、ジメチロールプロパンテトラアクリレート、エトキシル化トリメチロールプロパントリアクリレート、トリメチロールプロパントリアクリレート、２，４，６−トリアリル−１，３，５−トリオン、２，４−ジフェニル−４−メチル−１−ペンテン、トリアリルトリメリテート（ＴＡＴＭ）、３，９−ジビニル−２，４，８，１０−テトラ−オキサスピロ［５．５］ウンデカン（ＤＶＳ）、およびα−メチルスチレンダイマー（ＡＭＳＤ）、ならびにＵＳＰ５，３４６，９６１および同４，０１８，８５２に記載されている他の助剤が挙げられるが、これらに限定されない。
【００５５】
一実施形態では、１つ以上の助剤は、ＡＭＳＤおよびＴＡＩＣのうちの１つ以上である。
【００５６】
少しでも使用される場合、助剤は、組成物の重量に基づいて、０重量％超（例えば、０．０１重量％）、または０．１重量％、または０．２重量％〜０．４重量％、または０．５重量％、または３重量％の量で使用される。
【００５７】
トリー抑制剤
組成物は、任意選択に１つ以上のトリー抑制剤を含む。トリー抑制剤は、水トリー抑制剤、電気トリー抑制剤、およびそれらの組み合わせを含む。好適な水トリー抑制剤の非限定的な例としては、６〜２４個の炭素原子のアルコール（ＵＳＰ４，２０６，２６０）、有機シラン、例えばエポキシ含有ラジカルを含有するシラン（ＵＳＰ４，１４４，２０２）、強酸の無機イオン塩および強いＺｗｉｔｔｅｒ−イオン化合物（ＵＳＰ３，４９９，７９１）、フェロセン化合物および代替キノロン化合物（ＵＳＰ３，９５６，４２０）、多価アルコール、およびシリコーン流体（ＵＳＰ３，７９５，６４６）が挙げられる。ポリグリコールは、好ましいクラスの水トリー抑制剤である。ポリエチレングリコール（ＰＥＧ）は、特にエチレン系コポリマー、特にヒドロキシルおよび／またはビニル末端封鎖ＰＥＧと共に使用するのに特に好ましい水トリー抑制剤である。好適な電気トリー抑制剤の非限定的な例としては、ヒンダードアミン光安定剤、ならびに高分子量のオリゴマーおよびポリマーなどの特定の電圧安定剤、および例えば、カロテノイド、カロテノイド類似体、カロテノイド誘導体、導電性ポリマー、カーボンブラックなどのポリマーなどの非局在化電子構造、ならびにそれらの組み合わせが挙げられる（ＵＳＰ８，６８０，３９９）。
【００５８】
例えばＵＳＰ４，２９９，７１３およびＵＳＰ４，４００，４２９に記載されているように、いくつかのトリー抑制剤は、水トリーイングおよび電気トリーイングの両方の形成を抑制するように機能し得る。
【００５９】
添加剤
加工前、加工中、および／または加工後に追加の添加剤を組成物に添加することができる。添加剤の量は、通常、組成物の総重量に基づいて、約０．０１重量％〜約３重量％の範囲である。有用な添加剤としては、追加の酸化防止剤、紫外線吸収剤、帯電防止剤、スリップ剤、可塑剤、加工助剤、潤滑剤、安定剤、流動助剤、ポリエチレングリコールなどの水トリー抑制剤、硬化促進剤、スコーチ防止剤、および粘度調整剤が挙げられる。
【００６０】
組成物
本開示は、ａ）エチレンから誘導される単位およびコポリマーの総重量に基づいて、０重量％超〜３．５重量％以下の少なくとも１つの極性コモノマーから誘導される単位を含む少なくとも１つのエチレン系コポリマーと、ｂ）少なくとも１つの酸化防止剤と、ｃ）有機過酸化物と、ｄ）任意選択に、少なくとも１つの助剤と、ｅ）任意選択に、組成物が、組成物の総重量に基づいて、１重量％未満のエチレン系コポリマー以外のオレフィン系ポリマーを含む、少なくとも１つのトリー抑制剤とを含む組成物を提供する。
【００６１】
組成物のコモノマー総含有量は、組成物の総重量に基づいて、０重量％超から、または０．１重量％、または０．２重量％、または０．３重量％、または０．５重量％、または０．８重量％、または１．０重量％〜１．２重量％、または１．５重量％、または１．７重量％、または２．０重量％、または２．２重量％、または２．５重量％、または２．７重量％、または３重量％、または３．２重量％、または３．５重量％以下である。一実施形態では、組成物のコモノマー総含有量は、組成物の総重量に基づいて、０．１重量％、または０．２重量％、または０．３重量％、または０．４重量％、または０．５重量％、または０．６重量％、または０．７重量％、または０．８重量％、または０．９重量％〜１．０重量％、または１．２重量％、または１．３重量％、または１．４重量％、または１．５重量％、または１．６重量％、または１．７重量％、または１．８重量％、または１．９重量％、または２．０重量％である。
【００６２】
一実施形態では、少なくとも１つのエチレン系コポリマーは、エチレンから誘導される単位およびコポリマーの総重量に基づいて、０重量％超、または０．００１重量％、または０．００５重量％、または０．０１重量％、または０．０５重量％、または０．１重量％〜０．２重量％以下、または０．３重量％、または０．４重量％、または０．５重量％、または０．６重量％、または０．８重量％、または１．０重量％、または１．２重量％、または１．４重量％、または１．６重量％、または１．８重量％、または２．０重量％、または２．２重量％、または２．４重量％、または２．６重量％、または２．８重量％、または３．０重量％、または３．２重量％、または３．５重量％以下の少なくとも１つの極性コモノマーから誘導される単位を含み、組成物の総コモノマー含有量は、組成物の総重量に基づいて、０重量％超、または０．１重量％、または０．２重量％、または０．３重量％、または０．５重量％、または０．８重量％、または１．０重量％〜１．２重量％、または１．５重量％、または１．７重量％、または２．０重量％、または２．２重量％、または２．５重量％、または２．７重量％、または３重量％、または３．２重量％、または３．５重量％である。一実施形態では、少なくとも１つの極性コモノマーは、０．０１重量％、または０．０５重量％、または０．１重量％、または０．５重量％〜０．７５重量％、または１．０重量％、または１．２５重量％、または１．５重量％、または１．７５重量％の量でエチレン系コポリマー中に存在し、組成物のコモノマー総含有量は、組成物の総重量に基づいて、０．１重量％、または０．２重量％、または０．３重量％、または０．４重量％、または０．５重量％、または０．６重量％、または０．７重量％、または０．８重量％、または０．９重量％〜１．０重量％、または１．２重量％、または１．３重量％、または１．４重量％、または１．５重量％、または１．６重量％、または１．７重量％、または１．８重量％、または１．９重量％、または２．０重量％である。
【００６３】
組成物１：一実施形態では、組成物は、ａ）エチレンから誘導される単位およびコポリマーの総重量に基づいて、０重量％超〜３．５重量％以下の少なくとも１つの極性コモノマーから誘導される単位を含む少なくとも１つのエチレン系コポリマーと、ｂ）少なくとも１つの酸化防止剤と、ｃ）有機過酸化物と、ｄ）任意選択に、少なくとも１つの助剤と、ｅ）任意選択に、組成物が、組成物の総重量に基づいて、０重量％〜１重量％未満のエチレン系コポリマー以外のオレフィン系ポリマーを含む、少なくとも１つのトリー抑制剤とを含む。
【００６４】
組成物２：一実施形態では、組成物は、本質的にａ）エチレンから誘導される単位およびコポリマーの総重量に基づいて、０重量％超〜３．５重量％以下の少なくとも１つの極性コモノマーから誘導される単位を含む少なくとも１つのエチレン系コポリマーと、ｂ）少なくとも１つの酸化防止剤と、ｃ）有機過酸化物と、ｄ）任意選択に、少なくとも１つの助剤と、ｅ）任意選択に、組成物が、組成物の総重量に基づいて、０重量％〜１重量％未満のエチレン系コポリマー以外のオレフィン系ポリマーを含む、少なくとも１つのトリー抑制剤とからなる。
【００６５】
一実施形態では、組成物は、組成物１または組成物２によるものであり、以下の特性のうちの１つ、いくつか、または全てを有する：
（１）少なくとも１つのエチレン系コポリマーが、コポリマーの総重量に基づいて、０重量％超〜１重量％以下の少なくとも１つの極性コモノマーから誘導される単位を含み、かつ／または
（２）少なくとも１つのエチレン系コポリマーが、エチレンと少なくとも１つの極性コモノマーとのバイポリマーであり、かつ／または
（３）少なくとも１つの極性コモノマーが、アルキルアクリレート、アルキルメタクリレート、アクリル酸、メタクリル酸、酢酸ビニル、アミノアクリレート、およびそれらの任意の２つ以上の組み合わせからなる群から選択され、かつ／または
（４）少なくとも１つの極性コモノマーが、（Ｃ１−Ｃ４）アルキルアクリレート、酢酸ビニル、アミノアクリレート、およびそれらの任意の２つ以上の組み合わせからなる群から選択され、かつ／または
（５）組成物が、ｄ）少なくとも１つの助剤を含み、かつ／または
（６）組成物が、ｅ）少なくとも１つのトリー抑制剤を含み、かつ／または
（７）少なくとも１つの酸化防止剤が、チオエーテル、チオエステル、ＤＳＴＤＰ、４，４’−チオビス（２−ｔ−ブチル−５−メチルペノール）、テトラキス［メチレン（３，５−ジ−ｔｅｒｔ−ブチル−４−ヒドロキシヒドロシンナメート）］メタン、および１，３，５−トリス（４−ｔｅｒｔ−ブチル−３−ヒドロキシ−２，６−ジメチルベンジル）−１，３，５−トリアジン−２，４，６−トリオンからなる群から選択され、かつ／または
（８）組成物の総重量に基づいて、０．１重量％、または０．２重量％、または０．３重量％、または０．４重量％、または０．５重量％、または０．６重量％、または０．７重量％、または０．８重量％、または０．９重量％〜１．０重量％、または１．２重量％、または１．３重量％、または１．４重量％、または１．５重量％、または１．６重量％、または１．７重量％、または１．８重量％、または１．９重量％、または２．０重量％のコモノマー総含有量。
【００６６】
一実施形態では、組成物は、上記の（１）および（２）〜（４）のうちの少なくとも１つを含む。
【００６７】
一実施形態では、組成物は、上記の（１）および（２）、または（１）および（３）、または（１）および（４）を含む。
【００６８】
一実施形態では、組成物は、上記の（５）または（６）を含む。一実施形態では、組成物は、上記の（１）ならびに（５）および（６）のうちの少なくとも１つを含む。一実施形態では、組成物は、上記の（１）、（５）、および（６）を含む。一実施形態では、組成物は、上記の（１）、（２）〜（４）のうちの少なくとも１つ、ならびに（５）および（６）のうちの少なくとも１つを含む。一実施形態では、組成物は、（１）、（２）、および（５）または（６）を含む。一実施形態では、組成物は、（１）、（３）、および（５）または（６）を含む。一実施形態では、組成物は、（１）、（４）、および（５）または（６）を含む。一実施形態では、組成物は、（１）、（２）、（５）、および（６）、または（１）、（３）、（５）、および（６）、または（１）、（４）、（５）、および（６）を含む。
【００６９】
一実施形態では、本組成物は、（７）を含む。一実施形態では、組成物は、（７）ならびに（５）および（６）のうちの少なくとも１つを含む。一実施形態では、組成物は、（１）、（７）、ならびに（５）および（６）のうちの少なくとも１つを含む。一実施形態では、組成物は、（１）、（５）、（６）、および（７）を含む。一実施形態では、組成物は、（１）、（７）、および（２）〜（４）のうちの少なくとも１つを含む。一実施形態では、組成物は、（１）、（２）、および（７）、または（１）、（３）、および（７）、または（１）、（４）、および（７）を含む。一実施形態では、組成物は、（１）、（２）、（７）、ならびに（５）および（６）のうちの少なくとも１つ、または（１）、（３）、（７）、ならびに（５）および（６）のうちの少なくとも１つ、または（１）、（４）、（７）、ならびに（５）および（６）のうちの少なくとも１つを含む。
【００７０】
一実施形態では、組成物は、（１）、（４）、（５）、（６）、および（７）を含む。
【００７１】
一実施形態では、組成物は、少なくとも（８）を含む。一実施形態では、組成物は、（８）ならびに（１）、（２）、（４）、および（７）のうちの少なくとも１つを含む。一実施形態では、組成物は、少なくとも（８）および（７）ならびに（１）、（２）、および（４）のうちの１つ、または（８）および（１）ならびに（２）、（４）、および（７）のうちの１つ、または（８）および（２）ならびに（１）、（４）、および（７）のうちの１つ、または（８）および（４）ならびに（１）、（２）、および（７）のうちの１つを含む。一実施形態では、組成物は、少なくとも（８）、（７）、および（４）ならびに（１）および（２）のうちの１つ、（８）、（７）、（４）、および（１）、または（８）、（７）、（４）、および（２）、または（８）、（７）、（４）、（２）、および（１）のうちの少なくとも全てを含む。
【００７２】
一実施形態では、エチレン系ポリマーは架橋される。
【００７３】
一実施形態では、エチレン系ポリマーは、架橋されており、組成物は、６０℃、または９０℃、または１２０℃、または１２０℃超で０％超〜０．２％以下、または０．１％以下の散逸率を有する。
【００７４】
一実施形態では、エチレン系ポリマーは、架橋されており、組成物は、６０℃での散逸率および電気応力または２．９ｋＶｍｍ、または５．８ｋＶ／ｍｍ、または９ｋＶ／ｍｍ、または１２ｋＶ／ｍｍ、または１５ｋＶ／ｍｍ、または１７ｋＶ／ｍｍ、または２０ｋＶ／ｍｍ、または２３ｋＶ／ｍｍ、０％超、または０．００１％、または０．００５％、または０．０１０％〜０．０１２％、または０．０１４％、または０．０１６％。または０．０１８％、または０．０２０％、または０．０２２％、または０．０２４％、または０．０２６％、または０．０２８％、または０．０３０％を有する。一実施形態では、エチレン系ポリマーは、架橋されており、組成物は、６０℃での散逸率および電気応力または２．９ｋＶｍｍ、または５．８ｋＶ／ｍｍ、または９ｋＶ／ｍｍ、または１２ｋＶ／ｍｍ、または１５ｋＶ／ｍｍ、または１７ｋＶ／ｍｍ、または２０ｋＶ／ｍｍ、または２３ｋＶ／ｍｍ、０％超、または０．００１％、または０．００５％、または０．０１０％〜０．０１２％、または０．０１４％、または０．０１６％。または０．０１８％、または０．０２０％を有する。
【００７５】
一実施形態では、エチレン系ポリマーは、架橋されており、組成物は、９０℃および２．９ｋＶ／ｍｍまたは５．８ｋＶ／ｍｍの電気応力で、０％超、または０．００１％、または０．００２％、または０．００３％〜０．００４％、または０．００５％、または０．００６％、または０．００８％の散逸率を有する。一実施形態では、エチレン系ポリマーは架橋されており、組成物は、９０℃および９ｋＶ／ｍｍまたは１２ｋＶ／ｍｍの電気応力で、０．００１％、または０．００２％、または０．００３％、または０．００４％、または０．００５％〜０．００６％、または０．００７％、または０．００８％、または０．００９％、または０．０１０％、または０．０１２％、または０．０１４％の散逸率を有する。一実施形態では、エチレン系ポリマーは、架橋されており、組成物は、９０℃および１５ｋＶ／ｍｍまたは１７ｋＶ／ｍｍの電気応力で、０％超、または０．００１％、または０．００２％、または０．００４％、または０．００６％〜０．００８％、または０．０１０％、または０．０１２％、または０．０１４％、または０．０１６％、または０．０１８％、または０．０２０％、または０．０２５％、または０．０３０％、または０．０３５％の散逸率を有する。一実施形態では、エチレン系ポリマーは、架橋されており、組成物は、９０℃および２０ｋＶ／ｍｍまたは２３ｋＶ／ｍｍの電気応力で、０％超、または０．００２％、または０．００５％、または０．０１０％、または０．０１５％〜０．０２０％、または０．０２５％、または０．０３０％、または０．０３５％、または０．０４０％、または０．０４５％、または０．０５０％、または０．０５５％、または０．０６０％、または０．０６５％の散逸率を有する。
【００７６】
一実施形態では、エチレン系ポリマーは、架橋されており、組成物は、９０℃および２．９ｋＶ／ｍｍまたは５．８ｋＶ／ｍｍの電気応力で、０％超、または０．００１％、または０．００２％、または０．００３％〜０．００４％、または０．００５％、または０．００６％の散逸率を有する。一実施形態では、エチレン系ポリマーは架橋されており、組成物は、９０℃および９ｋＶ／ｍｍまたは１２ｋＶ／ｍｍの電気応力で、０．００１％、または０．００２％、または０．００３％、または０．００４％、または０．００５％〜０．００６％、または０．００７％、または０．００８％、または０．００９％、または０．０１０％未満の散逸率を有する。一実施形態では、エチレン系ポリマーは、架橋されており、組成物は、９０℃および１５ｋＶ／ｍｍまたは１７ｋＶ／ｍｍの電気応力で、０％超、または０．００１％、または０．００２％、または０．００４％、または０．００６％〜０．００８％、または０．０１０％、または０．０１２％、または０．０１４％、または０．０１６％、または０．０１８％、または０．０２０％未満の散逸率を有する。一実施形態では、エチレン系ポリマーは、架橋されており、組成物は、９０℃および２０ｋＶ／ｍｍまたは２３ｋＶ／ｍｍの電気応力で、０％超、または０．００２％、または０．００５％、または０．０１０％、または０．０１５％〜０．０２０％、または０．０２５％、または０．０３０％、または０．０３５％、または０．０４０％の散逸率を有する。
【００７７】
一実施形態では、エチレン系ポリマーは、架橋されており、組成物は、１２０℃および２．９ｋＶ／ｍｍの電気応力で、０％超、または０．００１％、または０．００２％、または０．００４％、または０．００６％〜０．００８％、または０．０１０％、または０．０１２％、または０．０１４％の散逸率を有する。一実施形態では、エチレン系ポリマーは、架橋されており、組成物は、１２０℃および５．８ｋＶ／ｍｍの電気応力で、０％超、または０．００２％、または０．００４％、または０．００６％、または０．００８％、または０．００９％〜０．０１０％、または０．０１１％、または０．０１２％、または０．０１４％、または０．０１６％、または０．０１８％の散逸率を有する。一実施形態では、エチレン系ポリマーは、架橋されており、組成物は、１２０℃および９ｋＶ／ｍｍの電気応力で、０％超、または０．００２％、または０．００５％、または０．０１０％、または０．０１５％〜０．０１８％、または０．０２０％、または０．０２２％、または０．０２４％の散逸率を有する。一実施形態では、エチレン系ポリマーは、架橋されており、組成物は、１２０℃および１２ｋＶ／ｍｍの電気応力で、０％超、または０．００５％、または０．０１０％、または０．０１２％、または０．０１５％、または０．０１７％〜０．０２０％、または０．０２２％、または０．０２５％、または０．０２７％、または０．０３０％、または０．０３５％、または０．０４０％の散逸率を有する。一実施形態では、エチレン系ポリマーは、架橋されており、組成物は、１２０℃および１５ｋＶ／ｍｍの電気応力で、０％超、または０．００５％、０．０１０％、または０．０１５％、または０．０２０％〜０．０２５％、または０．０３０％、または０．０３５％、または０．０４０％、または０．０５０％、または０．０６０％、または０．０７０％の散逸率を有する。一実施形態では、エチレン系ポリマーは、架橋されており、組成物は、１２０℃および１７ｋＶ／ｍｍの電気応力で、０％超、または０．００５％、または０．０１０％、または０．０１５％、または０．０２０％〜０．０２５％、または０．０３０％、または０．０４０％、または０．０５０％、または０．０６０％、または０．０７０％、または０．０８０％、または０．０９０％、または０．１００％、または０．１１０％の散逸率を有する。一実施形態では、エチレン系ポリマーは、架橋されており、組成物は、１２０℃および２０ｋＶ／ｍｍの電気応力で、０％超、または０．００５％、または０．０１０％、または０．０１５％、または０．０２０％、または０．０３０％〜０．０４０％、または０．０５０％、または０．０６０％、または０．０７０％、または０．０８０％、または０．０９０％、または０．１００％、または０．１５０％、または０．１６０％の散逸率を有する。一実施形態では、エチレン系ポリマーは、架橋されており、組成物は、１２０℃および２３ｋＶ／ｍｍの電気応力で、０％超、０．００５％、または０．０１０％、または０．０１５％、または０．０２０％、または０．０２５％、または０．０３０％〜０．０４０％、または０．０５０％、または０．０６０％、または０．０８０％、または０．１００％、または０．１２０％、または０．１５０％、または０．１８０％、または０．１９０％、または０．２００％未満の散逸率を有する。
【００７８】
一実施形態では、エチレン系ポリマーは、架橋されており、組成物は、１２０℃および２．９ｋＶ／ｍｍの電気応力で、０％超、または０．００１％、または０．００２％、または０．００４％、または０．００６％〜０．００８％、または０．０１０％、または０．０１２％の散逸率を有する。一実施形態では、エチレン系ポリマーは、架橋されており、組成物は、１２０℃および５．８ｋＶ／ｍｍの電気応力で、０％超、または０．００２％、または０．００４％、または０．００６％、または０．００８％、または０．００９％〜０．０１０％、または０．０１１％、または０．０１２％、または０．０１３％、または０．０１４％の散逸率を有する。一実施形態では、エチレン系ポリマーは、架橋されており、組成物は、１２０℃および９ｋＶ／ｍｍの電気応力で、０％超、または０．００２％、または０．００５％、または０．０１０％、または０．０１５％〜０．０１８％、または０．０２０％、または０．０２１％の散逸率を有する。一実施形態では、エチレン系ポリマーは、架橋されており、組成物は、１２０℃および１２ｋＶ／ｍｍの電気応力で、０％超、または０．００５％、または０．０１０％、または０．０１２％、または０．０１５％、または０．０１７％〜０．０２０％、または０．０２２％、または０．０２５％、または０．０２７％、または０．０３０％、または０．０３５％の散逸率を有する。一実施形態では、エチレン系ポリマーは、架橋されており、組成物は、１２０℃および１５ｋＶ／ｍｍの電気応力で、０％超、または０．００５％、または０．０１０％、または０．０１５％、または０．０２０％〜０．０２５％、または０．０３０％、または０．０３５％、または０．０４０％、または０．０５０％、または０．０６０％の散逸率を有する。一実施形態では、エチレン系ポリマーは、架橋されており、組成物は、１２０℃および１７ｋＶ／ｍｍの電気応力で、０％超、または０．００５％、または０．０１０％、または０．０１５％、または０．０２０％〜０．０２５％、または０．０３０％、または０．０４０％、または０．０５０％、または０．０６０％、または０．０７０％、または０．０８０％、または０．０９０％、または０．１００％の散逸率を有する。一実施形態では、エチレン系ポリマーは、架橋されており、組成物は、１２０℃および２０ｋＶ／ｍｍの電気応力で、０％超、または０．００５％、または０．０１０％、または０．０１５％、または０．０２０％、または０．０３０％〜０．０４０％、または０．０５０％、または０．０６０％、または０．０７０％、または０．０８０％、または０．０９０％、または０．１００％、または０．１５０％の散逸率を有する。一実施形態では、エチレン系ポリマーは、架橋されており、組成物は、１２０℃および２３ｋＶ／ｍｍの電気応力で、０％超、０．００５％、または０．０１０％、または０．０１５％、または０．０２０％、または０．０２５％、または０．０３０％〜０．０４０％、または０．０５０％、または０．０６０％、または０．０８０％、または０．１００％、または０．１２０％、または０．１５０％、または０．１８０％の散逸率を有する。
【００７９】
一実施形態では、エチレン系ポリマーは、架橋されており、組成物は、４℃および０日で０〜１００ｐｐｍ未満、または４℃および７日で０〜１２０ｐｐｍ未満、または４℃および１４日で０〜１４０ｐｐｍ未満、または４℃および２８日で０〜１６０ｐｐｍ未満、または４℃および５６日で０〜１９０ｐｐｍ未満、または４℃および１１２日で０〜２１５ｐｐｍ未満のＴＭＢ−６の発汗を有する。
【００８０】
一実施形態では、エチレン系ポリマーは、架橋されており、組成物は、５０℃および０日で０〜１００ｐｐｍ未満、または５０℃および７日で０〜７００ｐｐｍ未満、または５０℃および１４日で０〜８００ｐｐｍ未満、または５０℃および２８日で０〜８５０ｐｐｍ未満、または５０℃および５６日で０〜７５０ｐｐｍ未満、または５０℃および１１２日で０〜７００ｐｐｍ未満のＴＭＢ−６の発汗を有する。
【００８１】
組成物３：一実施形態では、組成物は、ａ）エチレンから誘導される単位およびコポリマーの総重量に基づいて、０重量％超〜３．５重量％以下の少なくとも１つの極性コモノマーから誘導される単位を含む少なくとも１つのエチレン系コポリマーと、ｂ）少なくとも１つの酸化防止剤と、ｃ）有機過酸化物と、ｄ）任意選択に、少なくとも１つの助剤と、ｅ）任意選択に、組成物が、組成物の総重量に基づいて、０重量％〜１重量％未満のエチレン系コポリマー以外のオレフィン系ポリマーを含む、少なくとも１つのトリー抑制剤とを含む。
【００８２】
組成物４：一実施形態では、組成物は、ａ）エチレンから誘導される単位およびコポリマーの総重量に基づいて、０重量％超〜３．５重量％以下の少なくとも１つの極性コモノマーから誘導される単位を含む少なくとも１つのエチレン系コポリマーであって、少なくとも１つの極性コモノマーが、メチルアクリレート、エチルアクリレート、ブチルアクリレート、およびビニルアクリレートからなる群から選択される、少なくとも１つのエチレン系コポリマーと、ｂ）少なくとも１つの酸化防止剤と、ｃ）有機過酸化物と、ｄ）任意選択に、少なくとも１つの助剤と、ｅ）任意選択に、組成物が、組成物の総重量に基づいて、０重量％〜１重量％未満のエチレン系コポリマー以外のオレフィン系ポリマーおよび組成物の総重量に基づいて、０重量％超〜３．５重量％以下のコモノマーを含む、少なくとも１つのトリー抑制剤とを含む。
【００８３】
組成物５：一実施形態では、組成物は、ａ）エチレンから誘導される単位およびコポリマーの総重量に基づいて、０重量％超〜３．５重量％以下の少なくとも１つの極性コモノマーから誘導される単位を含む少なくとも１つのエチレン系バイポリマーであって、少なくとも１つの極性コモノマーが、メチルアクリレート、エチルアクリレート、ブチルアクリレート、およびビニルアクリレートからなる群から選択される、少なくとも１つのエチレン系バイポリマーと、ｂ）少なくとも１つの酸化防止剤と、ｃ）有機過酸化物と、ｄ）任意選択に、少なくとも１つの助剤と、ｅ）任意選択に、組成物が、組成物の総重量に基づいて、０重量％〜１重量％未満のエチレン系バイポリマー以外のオレフィン系ポリマーおよび組成物の総重量に基づいて、０重量％超〜３．５重量％以下のコモノマーを含む、少なくとも１つのトリー抑制剤とを含む。
【００８４】
組成物６：一実施形態では、組成物は、ａ）組成物の総重量に基づいて、９５重量％、または９６重量％、または９７重量％、または９７．５重量％、または９８重量％、または９８．５重量％、または９９重量％、または９９．５重量％、または９９．７重量％、または９９．８重量％、または９９．９重量％の、エチレンから誘導される単位ならびにエチレン系バイオポリマーの総重量に基づいて、０．０１重量％、または０．０５重量％、または０．１重量％、または０．５重量％〜０．７５重量％、または１．０重量％、または１．２５重量％、または１．５重量％、または１．７５重量％のメチルアクリレート、エチルアクリレート、ブチルアクリレート、および酢酸ビニルからなる群から選択される極性コモノマーを含む少なくとも１つのエチレン系バイオポリマーと、ｂ）組成物の総重量に基づいて、０．００１重量％、または０．００５重量％、または０．０１０重量％、または０．０５０重量％、または０．１００重量％、または０．１５０重量％、または０．２００重量％、または０．２５０重量％の少なくとも１つの酸化防止剤と、ｃ）組成物の総重量に基づいて、０．５重量％、または０．７５重量％、または１．０重量％、または１．２５重量％〜１．５重量％、または１．７５重量％、または２．０重量％、または２．２５重量％、または有機過酸化物と、ｄ）任意選択に、少なくとも１つの助剤と、ｅ）任意選択に、組成物が、組成物の総重量に基づいて、０重量％〜１重量％未満のエチレン系バイオポリマー以外のオレフィン系ポリマーおよび組成物の総重量に基づいて、０重量％超〜３重量％以下のコモノマーを含む、少なくとも１つのトリー抑制剤とを含む。
【００８５】
組成物７：一実施形態では、組成物は、本質的にａ）組成物の総重量に基づいて、９５重量％、または９６重量％、または９７重量％、または９７．５重量％、または９８重量％、または９８．５重量％、または９９重量％、または９９．５重量％、または９９．７重量％、または９９．８重量％、または９９．９重量％の、エチレンから誘導される単位ならびにエチレン系バイオポリマーの総重量に基づいて、０．０１重量％、または０．０５重量％、または０．１重量％、または０．５重量％〜０．７５重量％、または１．０重量％、または１．２５重量％、または１．５重量％、または１．７５重量％の酢酸ビニルを含むエチレン系バイオポリマーと、ｂ）組成物の総重量に基づいて、０．００１重量％、または０．００５重量％、または０．０１０重量％、または０．０５０重量％、または０．１００重量％、または０．１５０重量％、または０．２００重量％、または０．２５０重量％の少なくとも１つの酸化防止剤と、ｃ）組成物の総重量に基づいて、０．５重量％、または０．７５重量％、または１．０重量％、または１．２５重量％〜１．５重量％、または１．７５重量％、または２．０重量％、または２．２５重量％、または有機過酸化物と、ｄ）任意選択に、少なくとも１つの助剤と、ｅ）任意選択に、組成物が、組成物の総重量に基づいて、０重量％〜１重量％未満のエチレン系バイオポリマー以外のオレフィン系ポリマーおよび組成物の総重量に基づいて、０重量％超〜３重量％以下のコモノマーを含む、少なくとも１つのトリー抑制剤とからなる。
【００８６】
一実施形態では、組成物は、組成物１、組成物２、組成物３、組成物４、組成物５、組成物６、または組成物７によるものであり、エチレン系コポリマーまたはエチレン系バイオポリマーは、架橋されており、組成物は、以下の特性のうちの１つ、いくつか、または全てを有する：
（ｉ）６０℃および電気応力での散逸率もしくは２．９ｋＶｍｍ、もしくは５．８ｋＶ／ｍｍ、もしくは９ｋＶ／ｍｍ、もしくは１２ｋＶ／ｍｍ、もしくは１５ｋＶ／ｍｍ、もしくは１７ｋＶ／ｍｍ、もしくは２０ｋＶ／ｍｍ、もしくは２３ｋＶ／ｍｍ、０％超、もしくは０．００１％、０．００５％、もしくは０．０１０％〜０．０１２％、もしくは０．０１４％、もしくは０．０１６％。もしくは０．０１８％、もしくは０．０２０％、もしくは０．０２２％、もしくは０．０２４％、もしくは０．０２６％、もしくは０．０２８％、もしくは０．０３０％、ならびに／または
（ｉｉ）９０℃および２．９ｋＶ／ｍｍもしくは５．８ｋＶ／ｍｍの電気応力で、０％超、もしくは０．００１％、もしくは０．００２％、もしくは０．００３％〜０．００４％、もしくは０．００５％、もしくは０．００６％、もしくは０．００８％の散逸率、ならびに／または
（ｉｉｉ）９０℃および９ｋＶ／ｍｍもしくは１２ｋＶ／ｍｍの電気応力で、０．００１％、もしくは０．００２％、もしくは０．００３％、もしくは０．００４％、もしくは０．００５％〜０．００６％、もしくは０．００７％、もしくは０．００８％、もしくは０．００９％、もしくは０．０１０％、もしくは０．０１２％、もしくは０．０１４％の散逸率、ならびに／または
（ｉｖ）９０℃および１５ｋＶ／ｍｍもしくは１７ｋＶ／ｍｍの電気応力で、０％超、もしくは０．００１％、もしくは０．００２％、もしくは０．００４％、もしくは０．００６％〜０．００８％、もしくは０．０１０％、もしくは０．０１２％、もしくは０．０１４％、もしくは０．０１６％、もしくは０．０１８％、もしくは０．０２０％、もしくは０．０２５％、もしくは０．０３０％、もしくは０．０３５％の散逸率、ならびに／または
（ｖ）９０℃および２０ｋＶ／ｍｍもしくは２３ｋＶ／ｍｍの電気応力で、０％超、もしくは０．００２％、もしくは０．００５％、もしくは０．０１０％、もしくは０．０１５％〜０．０２０％、もしくは０．０２５％、もしくは０．０３０％、もしくは０．０３５％、もしくは０．０４０％、もしくは０．０４５％、もしくは０．０５０％、もしくは０．０５５％、もしくは０．０６０％、もしくは０．０６５％の散逸率、ならびに／または
（ｖｉ）１２０℃および２．９ｋＶ／ｍｍの電気応力で、０％超、もしくは０．００１％、もしくは０．００２％、もしくは０．００４％、もしくは０．００６％〜０．００８％、もしくは０．０１０％、もしくは０．０１２％、もしくは０．０１４％の散逸率、ならびに／または
（ｖｉｉ）１２０℃および５．８ｋＶ／ｍｍの電気応力で、０％超、もしくは０．００２％、もしくは０．００４％、もしくは０．００６％、もしくは０．００８％、もしくは０．００９％〜０．０１０％、もしくは０．０１１％、もしくは０．０１２％、もしくは０．０１４％、もしくは０．０１６％、もしくは０．０１８％の散逸率、ならびに／または
（ｖｉｉｉ）１２０℃および９ｋＶ／ｍｍの電気応力で、０％超、もしくは０．００２％、もしくは０．００５％、もしくは０．０１０％、もしくは０．０１５％〜０．０１８％、もしくは０．０２０％、もしくは０．０２２％、もしくは０．０２４％の散逸率、ならびに／または
（ｉｘ）１２０℃および１２ｋＶ／ｍｍの電気応力で、０％超、もしくは０．００５％、もしくは０．０１０％、もしくは０．０１２％、もしくは０．０１５％、もしくは０．０１７％〜０．０２０％、もしくは０．０２２％、もしくは０．０２５％、もしくは０．０２７％、もしくは０．０３０％、もしくは０．０３５％、もしくは０．０４０％の散逸率、ならびに／または
（ｘ）１２０℃および１５ｋＶ／ｍｍの電気応力で、０％超、もしくは０．００５％、もしくは０．０１０％、もしくは０．０１５％、もしくは０．０２０％〜０．０２５％、もしくは０．０３０％、もしくは０．０３５％、もしくは０．０４０％、もしくは０．０５０％、もしくは０．０６０％、もしくは０．０７０％の散逸率、ならびに／または
（ｘｉ）１２０℃および１７ｋＶ／ｍｍの電気応力で、０％超、もしくは０．００５％、もしくは０．０１０％、もしくは０．０１５％、もしくは０．０２０％〜０．０２５％、もしくは０．０３０％、もしくは０．０４０％、もしくは０．０５０％、もしくは０．０６０％、もしくは０．０７０％、もしくは０．０８０％、もしくは０．０９０％、もしくは０．１００％、もしくは０．１１０％の散逸率、ならびに／または
（ｘｉｉ）１２０℃および２０ｋＶ／ｍｍの電気応力で、０％超、もしくは０．００５％、もしくは０．０１０％、もしくは０．０１５％、もしくは０．０２０％、もしくは０．０３０％〜０．０４０％、もしくは０．０５０％、もしくは０．０６０％、もしくは０．０７０％、もしくは０．０８０％、もしくは０．０９０％、もしくは０．１００％、もしくは０．１５０％、もしくは０．１６０％の散逸率、ならびに／または
（ｘｉｉｉ）１２０℃および２３ｋＶ／ｍｍの電気応力で、０％超、もしくは０．００５％、もしくは０．０１０％、もしくは０．０１５％、もしくは０．０２０％、もしくは０．０２５％、もしくは０．０３０％〜０．０４０％、もしくは０．０５０％、もしくは０．０６０％、もしくは０．０８０％、もしくは０．１００％、もしくは０．１２０％、もしくは０．１５０％、もしくは０．１８０％、もしくは０．１９０％、もしくは０．２００未満の散逸率。
【００８７】
一実施形態では、組成物は、組成物１、組成物２、組成物３、組成物４、組成物５、組成物６、または組成物７によるものであり、エチレン系コポリマーまたはエチレン系バイポリマーは、架橋されており、組成物は、特性ｉ）〜ｘｉｉｉ）のうちの少なくとも２個、少なくとも３個、少なくとも４個、少なくとも５個、少なくとも６個、少なくとも７個、少なくとも８個、少なくとも９個、少なくとも１０個、少なくとも１１個、少なくとも１２個、または１３個全てを有する。
【００８８】
一実施形態では、組成物は、組成物１、組成物２、組成物３、組成物４、組成物５、組成物６、または組成物７によるものであり、エチレン系コポリマーまたはエチレン系バイポリマーは、架橋されており、組成物は、少なくとも特性ｉ）、特性ｉｉ）〜ｖ）のうちの１つ、および特性ｘｉ）〜ｘｉｉｉ）のうちの１つを有する。
【００８９】
一実施形態では、組成物は、組成物１、組成物２、組成物３、組成物４、組成物５、組成物６、または組成物７によるものであり、エチレン系コポリマーまたはエチレン系バイポリマーは、架橋されており、組成物は、少なくとも特性ｉ）、ｉｉ）、およびｖｉ）、またはｉ）、ｉｉ）、およびｖｉｉ）、またはｉ）、ｉｉ）、およびｖｉｉｉ）、またはｉ）、ｉｉｉ）、およびｉｘ）、ｉ）、ｉｖ）、およびｘ）、ｉ）、ｉｖ）、およびｘｉ）、またはｉ）、ｖ）、およびｘｉｉ）、またはｉ）、ｖ）、およびｘｉｉｉ）を有する。
【００９０】
一実施形態では、組成物は、組成物１、組成物２、組成物３、組成物４、組成物５、組成物６、または組成物７によるものであり、エチレン系コポリマーまたはエチレン系バイオポリマーは、架橋されており、組成物は、以下の特性のうちの１つ、いくつか、または全てを有する：
（ｉ）６０℃および電気応力での散逸率もしくは２．９ｋＶｍｍ、もしくは５．８ｋＶ／ｍｍ、もしくは９ｋＶ／ｍｍ、もしくは１２ｋＶ／ｍｍ、もしくは１５ｋＶ／ｍｍ、もしくは１７ｋＶ／ｍｍ、もしくは２０ｋＶ／ｍｍ、もしくは２３ｋＶ／ｍｍ、０％超、もしくは０．００１％、０．００５％、もしくは０．０１０％〜０．０１２％、もしくは０．０１４％、もしくは０．０１６％。もしくは０．０１８％、もしくは０．０２０％、ならびに／または
（ｉｉ）９０℃および２．９ｋＶ／ｍｍもしくは５．８ｋＶ／ｍｍの電気応力で、０％超、もしくは０．００１％、もしくは０．００２％、もしくは０．００３％〜０．００４％、もしくは０．００５％、もしくは０．００６％の散逸率、ならびに／または
（ｉｉｉ）９０℃および９ｋＶ／ｍｍもしくは１２ｋＶ／ｍｍの電気応力で、０．００１％、もしくは０．００２％、もしくは０．００３％、もしくは０．００４％、もしくは０．００５％〜０．００６％、もしくは０．００７％、もしくは０．００８％、もしくは０．００９％、もしくは０．０１０％未満の散逸率、ならびに／または
（ｉｖ）９０℃および１５ｋＶ／ｍｍもしくは１７ｋＶ／ｍｍの電気応力で、０％超、もしくは０．００１％、もしくは０．００２％、もしくは０．００４％、もしくは０．００６％〜０．００８％、もしくは０．０１０％、もしくは０．０１２％、もしくは０．０１４％、もしくは０．０１６％、もしくは０．０１８％、もしくは０．０２０％未満の散逸率、ならびに／または
（ｖ）９０℃および２０ｋＶ／ｍｍもしくは２３ｋＶ／ｍｍの電気応力で、０％超、もしくは０．００２％、もしくは０．００５％、もしくは０．０１０％、もしくは０．０１５％〜０．０２０％、もしくは０．０２５％、もしくは０．０３０％、もしくは０．０３５％、もしくは０．０４０％の散逸率、ならびに／または
（ｖｉ）１２０℃および２．９ｋＶ／ｍｍの電気応力で、０％超、もしくは０．００１％、もしくは０．００２％、もしくは０．００４％、もしくは０．００６％〜０．００８％、もしくは０．０１０％、もしくは０．０１２％の散逸率、ならびに／または
（ｖｉｉ）１２０℃および５．８ｋＶ／ｍｍの電気応力で、０％超、もしくは０．００２％、もしくは０．００４％、もしくは０．００６％、もしくは０．００８％、もしくは０．００９％〜０．０１０％、もしくは０．０１１％、もしくは０．０１２％、もしくは０．０１３％、もしくは０．０１４％の散逸率、ならびに／または
（ｖｉｉｉ）１２０℃および９ｋＶ／ｍｍの電気応力で、０％超、もしくは０．００２％、もしくは０．００５％、もしくは０．０１０％、もしくは０．０１５％〜０．０１８％、もしくは０．０２０％、もしくは０．０２１％の散逸率、ならびに／または
（ｉｘ）１２０℃および１２ｋＶ／ｍｍの電気応力で、０％超、もしくは０．００５％、もしくは０．０１０％、もしくは０．０１２％、もしくは０．０１５％、もしくは０．０１７％〜０．０２０％、もしくは０．０２２％、もしくは０．０２５％、もしくは０．０２７％、もしくは０．０３０％、もしくは０．０３５％の散逸率、ならびに／または
（ｘ）１２０℃および１５ｋＶ／ｍｍの電気応力で、０％超、もしくは０．００５％、０．０１０％、もしくは０．０１５％、もしくは０．０２０％〜０．０２５％、もしくは０．０３０％、もしくは０．０３５％、もしくは０．０４０％、もしくは０．０５０％、もしくは０．０６０％の散逸率、ならびに／または
（ｘｉ）１２０℃および１７ｋＶ／ｍｍの電気応力で、０％超、もしくは０．００５％、もしくは０．０１０％、もしくは０．０１５％、もしくは０．０２０％〜０．０２５％、もしくは０．０３０％、もしくは０．０４０％、もしくは０．０５０％、もしくは０．０６０％、もしくは０．０７０％、もしくは０．０８０％、もしくは０．０９０％、もしくは０．１００％の散逸率、ならびに／または
（ｘｉｉ）１２０℃および２０ｋＶ／ｍｍの電気応力で、０％超、もしくは０．００５％、もしくは０．０１０％、もしくは０．０１５％、もしくは０．０２０％、もしくは０．０３０％〜０．０４０％、もしくは０．０５０％、もしくは０．０６０％、もしくは０．０７０％、もしくは０．０８０％、もしくは０．０９０％、もしくは０．１００％、もしくは０．１５０％の散逸率、ならびに／または
（ｘｉｉｉ）１２０℃および２３ｋＶ／ｍｍの電気応力で、０％超、もしくは０．００５％、もしくは０．０１０％、もしくは０．０１５％、もしくは０．０２０％、もしくは０．０２５％、もしくは０．０３０％〜０．０４０％、もしくは０．０５０％、もしくは０．０６０％、もしくは０．０８０％、もしくは０．１００％、もしくは０．１２０％、もしくは０．１５０％、もしくは０．１８０％の散逸率。
【００９１】
一実施形態では、組成物は、組成物１、組成物２、組成物３、組成物４、組成物５、組成物６、または組成物７によるものであり、エチレン系コポリマーまたはエチレン系バイポリマーは、架橋されており、組成物は、特性ｉ）〜ｘｉｉｉ）のうちの少なくとも２個、少なくとも３個、少なくとも４個、少なくとも５個、少なくとも６個、少なくとも７個、少なくとも８個、少なくとも９個、少なくとも１０個、少なくとも１１個、少なくとも１２個、または１３個全てを有する。
【００９２】
一実施形態では、組成物は、組成物１、組成物２、組成物３、組成物４、組成物５、組成物６、または組成物７によるものであり、エチレン系コポリマーまたはエチレン系バイポリマーは、架橋されており、組成物は、少なくとも特性ｉ）、特性ｉｉ）〜ｖ）のうちの１つ、および特性ｘｉ）〜ｘｉｉｉ）のうちの１つを有する。
【００９３】
一実施形態では、組成物は、組成物１、組成物２、組成物３、組成物４、組成物５、組成物６、または組成物７によるものであり、エチレン系コポリマーまたはエチレン系バイポリマーは、架橋されており、組成物は、少なくとも特性ｉ）、ｉｉ）、およびｖｉ）、またはｉ）、ｉｉ）、およびｖｉｉ）、またはｉ）、ｉｉ）、およびｖｉｉｉ）、またはｉ）、ｉｉｉ）、およびｉｘ）、ｉ）、ｉｖ）、およびｘ）、ｉ）、ｉｖ）、およびｘｉ）、またはｉ）、ｖ）、およびｘｉｉ）、またはｉ）、ｖ）、およびｘｉｉｉ）を有する。
【００９４】
驚くべきことに、エチレンから誘導される単位およびエチレン系ポリマーの総重量に基づいて、０重量％超〜３．５重量％以下の組成物中の本質的に唯一の（または唯一の）オレフィン系ポリマーとして少なくとも１つの極性コモノマーから誘導される単位を含むエチレン系コポリマーを含む、開示された組成物は、同じ総量の極性コモノマーを含有するが、ポリエチレンなどの別のオレフィン系ポリマーで希釈された極性コモノマーを含有するエチレン系ポリマーを有する組成物と比較して、改善された（低い）散逸率を示すことが発見された。より詳細には、開示された組成物は、添加剤受容性と低い散逸率とのバランスの改善を可能にすることが発見された。特に、開示された組成物は、同じ総量の極性コモノマーを含有するが、ポリエチレンなどの別のオレフィン系ポリマーで希釈された極性コモノマーを含有するエチレン系ポリマーを有する組成物と比較して、添加剤受容性と低散逸率とのバランスの改善を示す。
【００９５】
本開示の組成物中の酸化防止剤ＴＭＢ−６（４，４’−チオビス（２−ｔ−ブチル−５−メチルフェノールの溶解度が、低密度ポリエチレン（ＬＤＰＥ）中のＴＭＢ−６の単独での溶解度に対して改善される（増加される）ことがさらに見出された。ＴＭＢ−６のＬＤＰＥ中への溶解度は、０．１％であり、これは、特にケーブル用途において、ＴＢＭ−６が、経時的にケーブル絶縁体から発汗または滲出することが知られているため問題である。しかしながら、ＴＭＢ−６は、エチレンから誘導される単位およびエチレン系ポリマーの総量に基づいて、０重量％超〜３重量％以下の少なくとも１つの極性コモノマーから誘導される単位を含むエチレン系ポリマーを含む組成物中で改善された（より良好な）溶解度、すなわち、０．１％超の溶解度を有することが見出された。結果として、エチレンから誘導される単位およびエチレン系コポリマーの総重量に基づいて、０重量％超〜３．５重量％以下の少なくとも１つの極性コモノマーから誘導される単位を含み、かつ酸化防止剤としてのＴＭＢ−６を含む少なくとも１つのエチレン系コポリマーを含む組成物から作製されたケーブル絶縁組成物は、ＬＤＰＥから作製されたケーブル絶縁組成物と比較して、経時的にＴＭＢ−６からの発汗が少ない。
【００９６】
本明細書で散逸率を指す場合、この用語は、一般に、ＡＣ（交流）用途における絶縁組成物の性能に関するものとして使用される。しかしながら、開示された組成物はまた、ＤＣ（直流）用途における添加剤溶解度の向上および改善された電気性能を示すことが予想される。
【００９７】
ケーブル
本開示はまた、本明細書に記載の組成物を含む層（例えば、絶縁層）を含む電力ケーブルなどのケーブルを提供する。一実施形態では、本開示は、導体と、導体の少なくとも一部を覆う絶縁層とを含む電力ケーブルなどのケーブルであって、絶縁層が、本明細書に記載の組成物を含む、ケーブルを提供する。一実施形態では、絶縁層は、ａ）エチレンから誘導される単位およびエチレン系コポリマーの総重量に基づいて、０重量％超〜３重量％以下の少なくとも１つの極性コモノマーから誘導される単位を含むエチレン系コポリマーと、ｂ）少なくとも１つの酸化防止剤と、ｃ）組成物が、組成物の総重量に基づいて、０重量％〜１重量％未満のエチレン系コポリマー以外のオレフィン系コポリマーを含む、有機過酸化物とを含む組成物を含む。さらなる実施形態では、絶縁層の組成物はまた、ｄ）少なくとも１つの助剤と、ｅ）少なくとも１つの水トリー抑制剤または電気トリー抑制剤とを任意選択に含む。
【００９８】
一実施形態では、エチレン系ポリマーは架橋されている。
【００９９】
一実施形態では、ケーブルは、組成物１、組成物２、組成物３、組成物４、組成物５、組成物６、または組成物７のいずれかから作製される絶縁層を有する。
【０１００】
一実施形態では、本開示の組成物は、例えばＵＳＰ５，２４６，７８３および同４，１４４，２０２に記載されているような量および方法で、絶縁体としてケーブルまたはワイヤに塗布することができる。典型的には、シース組成物は、ケーブルコーティングダイを装備した反応器−押出機内で調製され、組成物の構成要素が配合された後、組成物は、ケーブルがダイを通して引き出されるにつれて、１つ以上の導体にわたって押出される。
【０１０１】
一実施形態では、絶縁層は、６０℃でおよび電気応力での散逸率または２．９ｋＶｍｍ、または５．８ｋＶ／ｍｍ、または９ｋＶ／ｍｍ、または１２ｋＶ／ｍｍ、または１５ｋＶ／ｍｍ、または１７ｋＶ／ｍｍ、または２０ｋＶ／ｍｍ、または２３ｋＶ／ｍｍ、０％超、または０．００１％、または０．００５％、または０．０１０％〜０．０１２％、または０．０１４％、または０．０１６％。または０．０１８％、または０．０２０％を特徴とする。
【０１０２】
一実施形態では、絶縁層は、９０℃および２．９ｋＶ／ｍｍまたは５．８ｋＶ／ｍｍの電気応力で、０％超、または０．００１％、または０．００２％、または０．００３％〜０．００４％、または０．００５％、または０．００６％の散逸率を特徴とする。一実施形態では、絶縁層は、９０℃および９ｋＶ／ｍｍまたは１２ｋＶ／ｍｍの電気応力で、０．００１％、または０．００２％、または０．００３％、または０．００４％、または０．００５％〜０．００６％、または０．００７％、または０．００８％、または０．００９％、または０．０１０％未満の散逸率を特徴とする。一実施形態では、絶縁層は、９０℃および１５ｋＶ／ｍｍまたは１７ｋＶ／ｍｍの電気応力で、０％超、または０．００１％、または０．００２％、または０．００４％、または０．００６％〜０．００８％、または０．０１０％、または０．０１２％、または０．０１４％、または０．０１６％、または０．０１８％、または０．０２０％未満の散逸率を特徴とする。一実施形態では、絶縁層は、９０℃および２０ｋＶ／ｍｍまたは２３ｋＶ／ｍｍの電気応力で、０％超、または０．００２％、または０．００５％、または０．０１０％、または０．０１５％〜０．０２０％、または０．０２５％、または０．０３０％、または０．０３５％、または０．０４０％の散逸率を特徴とする。
【０１０３】
一実施形態では、絶縁層は、１２０℃および２．９ｋＶ／ｍｍの電気応力で、０％超、または０．００１％、または０．００２％、または０．００４％、または０．００６％〜０．００８％、または０．０１０％、または０．０１２％の散逸率を特徴とする。一実施形態では、絶縁層は、１２０℃および５．８ｋＶ／ｍｍの電気応力で、０％超、または０．００２％、または０．００４％、または０．００６％、または０．００８％、または０．００９％〜０．０１０％、または０．０１１％、または０．０１２％、または０．０１３％、または０．０１４％の散逸率を特徴とする。一実施形態では、絶縁層は、１２０℃および９ｋＶ／ｍｍの電気応力で、０％超、または０．００２％、または０．００５％、または０．０１０％、または０．０１５％〜０．０１８％、または０．０２０％、または０．０２１％の散逸率を特徴とする。一実施形態では、絶縁層は、１２０℃および１２ｋＶ／ｍｍの電気応力で、０％超、または０．００５％、または０．０１０％、または０．０１２％、または０．０１５％、または０．０１７％〜０．０２０％、または０．０２２％、または０．０２５％、または０．０２７％、または０．０３０％、または０．０３５％の散逸率を特徴とする。一実施形態では、絶縁層は、１２０℃および１５ｋＶ／ｍｍの電気応力で、０％超、または０．００５％、または０．０１０％、または０．０１５％、または０．０２０％〜０．０２５％、または０．０３０％、または０．０３５％、または０．０４０％、または０．０５０％、または０．０６０％の散逸率を特徴とする。一実施形態では、絶縁層は、１２０℃および１７ｋＶ／ｍｍの電気応力で、０％超、または０．００５％、または０．０１０％、または０．０１５％、または０．０２０％〜０．０２５％、または０．０３０％、または０．０４０％、または０．０５０％、または０．０６０％、または０．０７０％、または０．０８０％、または０．０９０％、または０．１００％の散逸率を特徴とする。一実施形態では、絶縁層は、１２０℃および２０ｋＶ／ｍｍの電気応力で、０％超、または０．００５％、または０．０１０％、または０．０１５％、または０．０２０％、または０．０３０％〜０．０４０％、または０．０５０％、または０．０６０％、または０．０７０％、または０．０８０％、または０．０９０％、または０．１００％、または０．１５０％の散逸率を特徴とする。一実施形態では、絶縁層は、１２０℃および２３ｋＶ／ｍｍの電気応力で、０％超、または０．００５％、または０．０１０％、または０．０１５％、または０．０２０％、または０．０２５％、または０．０３０％〜０．０４０％、または０．０５０％、または０．０６０％、または０．０８０％、または０．１００％、または０．１２０％、または０．１５０％、または０．１８０％の散逸率を特徴とする。
【０１０４】
一実施形態では、絶縁層は、４℃および０日で０〜１００ｐｐｍ未満、または４℃および７日で０〜１２０ｐｐｍ未満、または４℃および１４日で０〜１４０ｐｐｍ未満、または４℃および２８日で０〜１６０ｐｐｍ未満、または４℃および５６日で０〜１９０ｐｐｍ未満、または４℃および１１２日で０〜２１５ｐｐｍ未満のＴＭＢ−６の発汗を特徴とする。
【０１０５】
一実施形態では、絶縁層は、５０℃および０日で０〜１００ｐｐｍ未満、または５０℃および７日で０〜７００ｐｐｍ未満、または５０℃および１４日で０〜８００ｐｐｍ未満、または５０℃および２８日で０〜８５０ｐｐｍ未満、または５０℃および５６日で０〜７５０ｐｐｍ未満、または５０℃および１１２日で０〜７００ｐｐｍ未満のＴＭＢ−６の発汗を特徴とする。
【０１０６】
一実施形態では、絶縁層は、組成物１、組成物２、組成物３、組成物４、組成物５、組成物６、または組成物７による組成物から構成され、エチレン系コポリマーまたはエチレン系バイオポリマーは、架橋されており、絶縁層は、以下の特性のうちの１つ、いくつか、または全てを有する：
（ｉ）６０℃および電気応力での散逸率もしくは２．９ｋＶｍｍ、もしくは５．８ｋＶ／ｍｍ、もしくは９ｋＶ／ｍｍ、もしくは１２ｋＶ／ｍｍ、もしくは１５ｋＶ／ｍｍ、もしくは１７ｋＶ／ｍｍ、もしくは２０ｋＶ／ｍｍ、もしくは２３ｋＶ／ｍｍ、０％超、もしくは０．００１％、０．００５％、もしくは０．０１０％〜０．０１２％、もしくは０．０１４％、もしくは０．０１６％。もしくは０．０１８％、もしくは０．０２０％、ならびに／または
（ｉｉ）９０℃および２．９ｋＶ／ｍｍもしくは５．８ｋＶ／ｍｍの電気応力で、０％超、もしくは０．００１％、もしくは０．００２％、もしくは０．００３％〜０．００４％、もしくは０．００５％、もしくは０．００６％の散逸率、ならびに／または
（ｉｉｉ）９０℃および９ｋＶ／ｍｍもしくは１２ｋＶ／ｍｍの電気応力で、０．００１％、もしくは０．００２％、もしくは０．００３％、もしくは０．００４％、もしくは０．００５％〜０．００６％、もしくは０．００７％、もしくは０．００８％、もしくは０．００９％、もしくは０．０１０％未満の散逸率、ならびに／または
（ｉｖ）９０℃および１５ｋＶ／ｍｍもしくは１７ｋＶ／ｍｍの電気応力で、０％超、もしくは０．００１％、もしくは０．００２％、もしくは０．００４％、もしくは０．００６％〜０．００８％、もしくは０．０１０％、もしくは０．０１２％、もしくは０．０１４％、もしくは０．０１６％、もしくは０．０１８％、もしくは０．０２０％未満の散逸率、ならびに／または
（ｖ）９０℃および２０ｋＶ／ｍｍもしくは２３ｋＶ／ｍｍの電気応力で、０％超、もしくは０．００２％、もしくは０．００５％、もしくは０．０１０％、もしくは０．０１５％〜０．０２０％、もしくは０．０２５％、もしくは０．０３０％、もしくは０．０３５％、もしくは０．０４０％の散逸率、ならびに／または
（ｖｉ）１２０℃および２．９ｋＶ／ｍｍの電気応力で、０％超、もしくは０．００１％、もしくは０．００２％、もしくは０．００４％、もしくは０．００６％〜０．００８％、もしくは０．０１０％、もしくは０．０１２％の散逸率、ならびに／または
（ｖｉｉ）１２０℃および５．８ｋＶ／ｍｍの電気応力で、０％超、もしくは０．００２％、もしくは０．００４％、もしくは０．００６％、もしくは０．００８％、もしくは０．００９％〜０．０１０％、もしくは０．０１１％、もしくは０．０１２％、もしくは０．０１３、もしくは０．０１４％の散逸率、ならびに／または
（ｖｉｉｉ）１２０℃および９ｋＶ／ｍｍの電気応力で、０％超、もしくは０．００２％、もしくは０．００５％、もしくは０．０１０％、もしくは０．０１５％〜０．０１８％、もしくは０．０２０％、もしくは０．０２１％の散逸率、ならびに／または
（ｉｘ）１２０℃および１２ｋＶ／ｍｍの電気応力で、０％超、もしくは０．００５％、もしくは０．０１０％、もしくは０．０１２％、もしくは０．０１５％、もしくは０．０１７％〜０．０２０％、もしくは０．０２２％、もしくは０．０２５％、もしくは０．０２７％、もしくは０．０３０％、もしくは０．０３５％の散逸率、ならびに／または
（ｘ）１２０℃および１５ｋＶ／ｍｍの電気応力で、０％超、もしくは０．００５％、もしくは０．０１０％、もしくは０．０１５％、もしくは０．０２０％〜０．０２５％、もしくは０．０３０％、もしくは０．０３５％、もしくは０．０４０％、もしくは０．０５０％、もしくは０．０６０％の散逸率、ならびに／または
（ｘｉ）１２０℃および１７ｋＶ／ｍｍの電気応力で、０％超、もしくは０．００５％、もしくは０．０１０％、もしくは０．０１５％、もしくは０．０２０％〜０．０２５％、もしくは０．０３０％、もしくは０．０４０％、もしくは０．０５０％、もしくは０．０６０％、もしくは０．０７０％、もしくは０．０８０％、もしくは０．０９０％、もしくは０．１００％の散逸率、ならびに／または
（ｘｉｉ）１２０℃および２０ｋＶ／ｍｍの電気応力で、０％超、もしくは０．００５％、もしくは０．０１０％、もしくは０．０１５％、もしくは０．０２０％、もしくは０．０３０％〜０．０４０％、もしくは０．０５０％、もしくは０．０６０％、もしくは０．０７０％、もしくは０．０８０％、もしくは０．０９０％、もしくは０．１００％、もしくは０．１５０％の散逸率、ならびに／または
（ｘｉｉｉ）１２０℃および２３ｋＶ／ｍｍの電気応力で、０％超、もしくは０．００５％、もしくは０．０１０％、もしくは０．０１５％、もしくは０．０２０％、もしくは０．０２５％、もしくは０．０３０％〜０．０４０％、もしくは０．０５０％、もしくは０．０６０％、もしくは０．０８０％、もしくは０．１００％、もしくは０．１２０％、もしくは０．１５０％、もしくは０．１８０％の散逸率。
【０１０７】
一実施形態では、絶縁層は、エチレン系コポリマーまたはエチレン系バイポリマーが架橋されている、組成物１、組成物２、組成物３、組成物４、組成物５、組成物６、または組成物７による組成物から構成され、絶縁層は、特性ｉ）〜ｘｉｉｉ）のうちの少なくとも２個、少なくとも３個、少なくとも４個、少なくとも５個、少なくとも６個、少なくとも７個、少なくとも８個、少なくとも９個、少なくとも１０個、少なくとも１１個、少なくとも１２個、または１３個全てを有する。
【０１０８】
一実施形態では、絶縁層は、エチレン系コポリマーまたはエチレン系バイポリマーが架橋されている、組成物１、組成物２、組成物３、組成物４、組成物５、組成物６、または組成物７による組成物から構成され、絶縁層は、少なくとも特性ｉ）、特性ｉｉ）〜ｖ）のうちの１つ、および特性ｘｉ）〜ｘｉｉｉ）のうちの１つを有する。
【０１０９】
一実施形態では、絶縁層は、エチレン系コポリマーまたはエチレン系バイポリマーが架橋されている、組成物１、組成物２、組成物３、組成物４、組成物５、組成物６、または組成物７による組成物から構成され、絶縁層は、少なくとも特性ｉ）、ｉｉ）、およびｖｉ）、またはｉ）、ｉｉ）、およびｖｉｉ）、またはｉ）、ｉｉ）、およびｖｉｉｉ）、またはｉ）、ｉｉｉ）、およびｉｘ）、ｉ）、ｉｖ）、およびｘ）、ｉ）、ｉｖ）、およびｘｉ）、またはｉ）、ｖ）、およびｘｉｉ）、またはｉ）、ｖ）、およびｘｉｉｉ）を有する。
【０１１０】
一実施形態では、ケーブルは、中電圧（ＭＶ）ケーブル、高電圧ケーブル（ＨＶ）、および超高電圧（ＥＨＶ）ケーブルからなる群から選択される。一実施形態では、ケーブルは、好ましくは、ＨＶケーブルおよびＥＨＶケーブルからなる群から選択される。例えば、具体的には、ＭＶ、ＨＶ、およびＥＨＶケーブルに対しては、最大１２０℃、最大閾値電気応力レベルで０〜０．１００以下の散逸率を有することがしばしば望ましい。特に、ＭＶケーブルの場合、１２０℃および少なくとも３．８ｋＶ／ｍｍの電気応力で、０〜０．１００以下の散逸率を有することがしばしば望ましい。ＨＶケーブルの場合、１２０℃および少なくとも１２ｋＶ／ｍｍの電気応力で、０〜０．１００以下の散逸率を有することがしばしば望ましい。ＥＨＶケーブルの場合、１２０℃および少なくとも１７ｋＶ／ｍｍの電気応力で、０〜０．１００以下の散逸率を有することがしばしば望ましい。ケーブルの標準動作伝導および定格電圧よりもかなり高い電圧でのケーブルの試験では、より高い応力レベル、例えば最大２０ｋＶ／ｍｍであっても、さらに最大２３ｋＶ／ｍｍであっても０〜０．１００未満に散逸率を維持することがしばしば望ましい。
【０１１１】
より詳細に、具体的には、ＭＶ、ＨＶ、およびＥＨＶケーブルに対しては、そのようなケーブルの絶縁層は、最大１２０℃、最大閾値電気応力レベルで、０〜０．１００以下の散逸率を有することを特徴とすることがしばしば望ましい。特に、ＭＶケーブルの場合、そのようなケーブルの絶縁層は、１２０℃および少なくとも５．８ｋＶ／ｍｍの電気応力で、０〜０．１００以下の散逸率を有することを特徴とすることがしばしば望ましい。ＨＶケーブルの場合、そのようなケーブルの絶縁層は、１２０℃および少なくとも１２ｋＶ／ｍｍの電気応力で、０〜０．１００以下の散逸率を有することを特徴とすることがしばしば望ましい。ＥＨＶケーブルの場合、そのようなケーブルの絶縁層は、１２０℃および少なくとも１７ｋＶ／ｍｍの電気応力で、０〜０．１００以下の散逸率を有することを特徴とすることがしばしば望ましい。ケーブルの標準動作伝導および定格電圧よりもかなり高い電圧でのケーブルの試験では、そのようなケーブルの絶縁層は、より高い応力レベル、例えば、最大２０ｋＶ／ｍｍ、さらには最大２３ｋＶ／ｍｍであっても０〜０．１００未満のままである散逸率を有することを特徴とすることがしばしば望ましい。特定の業界および顧客の要件に応じるためには、散逸率を０．１００未満にすることがしばしば望ましいが、散逸率を可能な限り低くすることが常に好ましい。
【０１１２】
別の実施形態では、本開示は、電気を伝導する方法であって、本明細書で提供されるような組成物を含む絶縁層を含むケーブルにわたって２ｋＶ以上、または７０ｋＶ以上〜２２０ｋＶ超、または２２０ｋＶ以下の電圧を印加することを含む、方法を提供する。一実施形態では、ケーブルは、導体と、導体の少なくとも一部を覆う絶縁層とを含み、絶縁層は、ａ）エチレンから誘導される単位およびエチレン系コポリマーの総重量に基づいて、０重量％〜３．５重量％以下の少なくとも１つの極性コモノマーから誘導される単位を含む少なくとも１つのエチレン系コポリマーと、ｂ）少なくとも１つの酸化防止剤と、ｃ）組成物が、組成物の総重量に基づいて、０重量％〜１重量％未満のエチレン系コポリマー以外のオレフィン系コポリマーを含む、有機過酸化物とを含む組成物を含む。さらなる一実施形態では、絶縁層の組成物はまた、ｄ）少なくとも１つの助剤と、ｅ）少なくとも１つの水トリー抑制剤とを任意選択に含む。
【０１１３】
さらなる実施形態では、ケーブルにわたって印加される電圧は、中電圧（すなわち、２ｋＶ以上〜７０ｋＶ未満）、高電圧（すなわち、７０ｋＶ以上〜２２０ｋＶ未満）、および超高電圧（すなわち、２２０ｋＶ以上）からなる群から選択される。
【０１１４】
限定するものではなく例として、これから、本開示のいくつかの実施形態を、以下の実施例において詳述する。
【実施例】
【０１１５】
本開示のポリマー、組成物、およびプロセス、ならびにそれらの使用は、以下の実施例によってさらに十分に説明される。以下の実施例は、本開示を説明する目的で提供されており、本発明の範囲を限定すると解釈されるべきではない。
【０１１６】
材料
ＰＥ１：低密度ポリエチレン（ＬＤＰＥ）、０．９２１ｇ／ｃｃ、ＭＩ＝１．８ｇ／１０分
ＥＶＡ１（Ｅｌｖａｘ（商標）４０Ｌ０３）：エチレン−酢酸ビニル、４０重量％の酢酸ビニル、ＭＩ＝３ｇ／１０分
ＥＶＡ２（Ｅｌｖａｘ（商標）４６０）：エチレン−酢酸ビニル、１８重量％の酢酸ビニル、ＭＩ＝２．５ｇ／１０分
ＥＶＡ３（Ｅｌｖａｘ（商標）２６０）：エチレン−酢酸ビニル、２８重量％の酢酸ビニル、ＭＩ＝６ｇ／１０分
ＥＶＡ４（Ｅｌｖａｘ（商標）３６０）：エチレン−酢酸ビニル、２５重量％酢酸ビニル、ＭＩ＝２ｇ／１０分
ＥＶＡ５：エチレン−酢酸ビニル、０．１重量％の酢酸ビニル、ＭＩ＝２．３ｇ／１０分
ＥＶＡ６：エチレン−酢酸ビニル、０．２重量％の酢酸ビニル、ＭＩ＝２．５ｇ／１０分
ＥＶＡ７：エチレン−酢酸ビニル、０．４重量％の酢酸ビニル、ＭＩ＝２．８ｇ／１０分
ＥＶＡ８：エチレン−酢酸ビニル、０．８重量％の酢酸ビニル、ＭＩ＝３．７ｇ／１０分
ＥＶＡ９：エチレン−酢酸ビニル、１．６重量％の酢酸ビニル、ＭＩ＝２．５ｇ／１０分
ＥＥＡ１：エチレン−エチルアクリレート、１６重量％のエチレンアクリレート、ＭＩ＝１ｇ／１０分、密度＝０．９３ｇ／ｃｃ
酸化防止剤：Ｌｏｗｉｎｏｘ  ＴＢＭ−６（４，４’−チオ−ビス（２−ブチル−５−メチルフェノール））
有機過酸化物：ジクミルペルオキシド
助剤：ＬｉａｎｄａＣｏｒｐ．からＴｒｉｌｉｎｋ７として入手可能なトリアリルイソシアヌレート（ＴＡＩＣ）。
【０１１７】
架橋性試料は、下記の表１に記載の量の材料を用いて調製される。各試料について、該当する場合、ＰＥ１およびエチレンと極性コモノマーとのコポリマーを、１８０℃の溶融温度を目標とするブラベンダーミキサーボウル中で流動させる。ミキサーを３０ｒｐｍに設定する。流動が達成されたら、酸化防止剤を添加し、試料を５分間混合する。得られた材料を室温でディスクにプレスし、次いでギロチンカッターで小片に切断する。小片を一軸スクリュー押出機を使用して１８０℃でストランドに押出し、これを細断してペレット化した中間化合物を得る。ペレットを７０℃で４時間予熱し、次いで加熱したペレットをガラスジャー中で過酸化物で浸漬することにより、ペレット化した中間体化合物をジクミルペルオキシドで浸漬する。次いで、試料を１０分間回転させて過酸化物の均一な分布を確実にする。
【０１１８】
次いで、試料をオーブン中に７０℃で少なくとも１２時間放置して架橋性ポリエチレン化合物を得る。得られた架橋性ポリエチレン化合物を、低圧（５００ｐｓｉ）で３分間および高圧（２５００ｐｓｉ）で４分間、１２０℃で始まる電気プレスで架橋する。次いで、プラークを切片に細断して、再び低圧（４００ｐｓｉ）で３分間および高圧（２５００ｐｓｉ）で４分間１２０℃でプラーク化する。次いで、温度を１８０℃に上げ、温度に達するとプラークを高圧下および１８０℃で１２分間保つ。
【０１１９】
【表１】
2020504193.tif 000002
【０１２０】
得られた架橋プラーク（公称厚さ＝０．３ｍｍ）を真空オーブン中で６０℃で３日間脱気し、上記のような２ｋＶ、４ｋＶ、６ｋＶ、および８ｋＶの試験条件を使用して、６０℃、９０℃、および１２０℃での散逸率を評価する。散逸率試験の結果を以下の表２に示す。１２０℃および１２０℃で２３±２ｋＶ／ｍｍの電気応力での対照およびＣＳ１〜ＣＳ５の散逸率試験の結果もまた図１にグラフ形態で提示されている。
【０１２１】
【表２】
2020504193.tif 000003
【０１２２】
対照を除く表１の配合物のそれぞれにおいて、組成物の総極性コモノマー含有量は、同じ（０．２重量％）である。しかしながら、各配合物において、０．２重量％の極性コモノマー含有量は、異なる希釈スキームによって達成され、すなわち、少なくとも１つの極性コモノマーから誘導される単位を含むエチレン系コポリマーは、ＬＤＰＥで希釈される。例えば、ＣＳ１の調製において、４０重量％の極性コモノマー（ＶＡ）含有量を有するＥＶＡ１を０．６重量％でＰＥ１（ＬＤＰＥ）に添加し、０．２重量％の最終極性コモノマー含有量をもたらす。対照的に、ＣＳ２の調製において、１８重量％の極性コモノマー含有量を有するＥＶＡ２を１．３重量％でＰＥ１（ＬＤＰＥ）に添加し、これもまた０．２重量％の最終極性コモノマー（ＶＡ）含有量をもたらす。
【０１２３】
表２に示されるように、測定された全ての温度および電気応力レベルにおいて、驚くべき傾向が観察される。系全体に極性コモノマーを送達するために使用されたコポリマー中に存在する極性コモノマー（酢酸ビニルまたはエチレンアクリレート）の含有量が減少するにつれて（すなわち、極性コモノマーが組成物にわたってより広く分布するにつれて）、各比較試料について、組成物全体の最終極性コモノマー含有量が同じ（０．２重量％）であるにもかかわらず減少した。すなわち、組成物全体のコモノマー（ＶＡまたはＥＡ）含有量全体が一定（０．２重量％）のままであるため、所与の温度での散逸率は、ほぼ一定のままであると予想された。しかしながら、驚くべきことに、組成物のＬＤＰＥ含有量が減少する（すなわち、極性コモノマーを系全体に送達するために使用されるコポリマーがより少なく希釈される）につれて、散逸率が減少することが発見された。
【０１２４】
ＭＶ、ＨＶ、およびＥＨＶ絶縁の電気要件を満たすために、組成物中の極性コモノマーのレベルを全体として最小にすることが望ましい。本開示の結果は、必要なレベルの溶解度向上のために所与のレベルの極性を含めながら、電気特性に対する悪影響が最も少ない方法は、エチレン−極性コモノマーコポリマーと非極性エチレン系ポリマーまたは他のオレフィン系ポリマーとのブレンドを介して極性コモノマーを送達する代わりに、極性コモノマーを組成物のポリマー部分全体にわたって分散させる、すなわち、エチレンから誘導される単位およびコポリマーの総重量に基づいて、０重量％超〜３重量％以下の組成物の唯一のオレフィン系ポリマーとしての少なくとも１つの極性コモノマーから誘導される単位を含むエチレン系コポリマーを使用することであることを示す。
【０１２５】
表２で観察された驚くべき、かつ予想外の結果に基づいて、０．１重量％、０．２重量％、０．４重量％、０．８重量％、１．６重量％、および３．２重量％の総酢酸ビニルレベルで一連の６つのエチレン／酢酸ビニルバイポリマーを調製する。バイポリマーをそれぞれオートクレーブ高圧ポリエチレン反応器中で調製する。６つのエチレン／酢酸ビニルポリマーは、それらが組成物中の唯一のポリマーとして使用される、すなわち、下記の表３に要約されるようにＬＤＰＥとブレンドされないことを除いて、比較例と同様に評価される。下記の表４に示すように、結果は、表２から外挿したデータと一致している。
【０１２６】
【表３】
2020504193.tif 000004
【０１２７】
【表４】
2020504193.tif 000005
【０１２８】
表４に示されるように、それぞれが唯一のポリオレフィンとしてＥＶＡバイポリマーを使用して３．５重量％以下のＶＡを含有する組成物を形成する、ＩＥ１〜ＩＥ７の散逸率は、全ての試験条件に対して低いままである。すなわち、６０℃での散逸率は、２．９ｋＶ／ｍｍ〜２３ｋＶ／ｍｍの電気応力において、０．０３０％以下、実際には０．０２０％未満のままである。９０℃での散逸率は、２．９ｋＶ／ｍｍ〜５．８ｋＶｍｍの電気応力において、０．０１０％未満のままであり、より詳細には０．００７％未満のままである。９０℃での散逸率は、９ｋＶ／ｍｍ〜１２ｋＶ／ｍｍの電気応力において、０．０２０％未満、特に０．０１０％未満のままである。９０℃での散逸率は、１５ｋＶ／ｍｍ〜１７ｋＶ／ｍｍの電気応力において、０．０４０％未満、特に０．０２０％未満のままである。９０℃での散逸率は、２０ｋＶ／ｍｍ〜２３ｋＶ／ｍｍの電気応力において、０．０６０％以下、特に０．０３０％未満のままである。１２０℃での散逸率は、２．９ｋＶ／ｍｍの電気応力において、０．０１５％未満、より詳細には０．０１２％未満のままである。１２０℃での散逸率は、５．８ｋＶ／ｍｍの電気応力において、０．０１６％未満、より詳細には０．０１４％未満のままである。１２０℃での散逸率は、９ｋＶ／ｍｍの電気応力において、０．０２２％以下、より詳細には０．０２０％未満のままである。１２０℃での散逸率は、１２ｋＶ／ｍｍの電気応力において、０．０４０％未満、より詳細には０．２２０％未満のままである。１２０℃での散逸率は、１５ｋＶ／ｍｍの電気応力において、０．０７０％未満、特に０．０４０％未満のままである。１２０℃での散逸率は、１７ｋＶ／ｍｍの電気応力において、０．１１０％未満、特に０．０７０％未満のままである。１２０℃での散逸率は、２０ｋＶ／ｍｍの電気応力において、０．１６０％以下、特に０．０９０％未満のままである。１２０℃での散逸率は、２３ｋＶ／ｍｍの電気応力において、０．２００％未満、特に０．１２０％未満のままである。
【０１２９】
各組成物について一定の温度および電気応力で表を作成することによって、６つのエチレン／酢酸ビニルバイポリマーのさらなる分析が完了する。これは、最も過酷な条件の測定（例えば、最高温度および最高電気応力）について表５に記載されている。
【０１３０】
【表５】
2020504193.tif 000006
【０１３１】
表５に示すように、組成物全体に対する所与の極性コモノマー含有量（例えば０．２重量％）では、コポリマー（例えばＥＶＡ）中の極性コモノマー（例えばＶＡ）の量が減少するにつれて、散逸率は、予想外に、かつ著しく減少する。いかなる特定の理論にも拘束されないが、組成物全体に対する所与のコモノマー含有量での散逸率は、全体としてコモノマーが組成物全体にわたってより均一に分布するにつれて減少すると考えられる。例えば、上記の表５において、０．２のＶＡ含有量では、最終組成物中のＥＶＡの量が増加するにつれて、散逸率は、減少する。組成物中の総コモノマー含有量は、ほぼ同じである、すなわち、コポリマー中のコモノマーの量が減少するにつれて、コポリマーの量が増加するので、この傾向は、予想外である。
【０１３２】
散逸率の傾向をさらに分析するために、追加の比較試料を上記の手順および下記の表６に提供する配合に従って調製する。
【０１３３】
【表６】
2020504193.tif 000007
【０１３４】
下記の表７および表８は、ＣＳ６〜ＣＳ１３の散逸率データを含む。
【０１３５】
【表７】
2020504193.tif 000008
【０１３６】
【表８】
2020504193.tif 000009
【０１３７】
表７および８で確認されるように、一貫した極性コモノマー含有量では、散逸率は、エチレンから誘導される単位およびコポリマーの総重量に基づいて、０重量％超〜３．５重量％以下の少なくとも１つの極性コモノマーから誘導される単位を含むエチレン系コポリマーの量が増加するにつれて、すなわち、組成物がエチレンから誘導される単位およびコポリマーの総重量に基づいて、０重量％〜３．５以上の組成物中の唯一のポリオレフィンとしての少なくとも１つの極性コモノマーから誘導される単位を含むエチレン系コポリマーを含有するとき、散逸率は、予想外にかつ著しく減少する。言い換えれば、ＣＳ６〜ＣＳ１３のそれぞれは、最終組成物の最終コモノマー含有量を達成するために、ＬＤＰＥとエチレン系コポリマーとのブレンドを利用する。ＣＳ６〜ＣＳ１３のそれぞれは、エチレン系コポリマーが唯一のポリオレフィンである発明実施例のそれぞれのものよりも大きい散逸率を有する。
【０１３８】
上記の表に反映された結果は、総コモノマー含有量が、高コモノマー含有量のエチレン系コポリマーを別のポリオレフィン（例えば、ＬＤＰＥ）で希釈することによって達成されるか、または単一の低コモノマー含有量のエチレン系コポリマーを使用することによって達成されるかにかかわらず、所与のコモノマー含有量における組成物の散逸率が同じであることが予想されるので予想外である。しかしながら、予想に反して、ブレンドが使用されないとき、すなわち、組成物中の唯一のポリオレフィンが、エチレンから誘導される単位およびコポリマーの総重量に基づいて、０重量％〜３．５重量％以下の少なくとも１つの極性コモノマーから誘導される単位を含むエチレン系コポリマーであるとき、散逸率は減少する。
【０１３９】
本開示は、本明細書に含まれる実施形態および例示に限定されず、以下の特許請求の範囲に該当する実施形態の一部および異なる実施形態の要素の組み合わせを含む、これらの実施形態の変更された形態を含むことが、明確に意図されている。
【国際調査報告】
2020504193.tif 000010
2020504193.tif 000011